(57)【要約】【課題】  アルコキシシラン基により改質されたポリアミック酸及びオリゴシリカ化合物を含み、前記組成物内にＳｉ原子の含量が前記組成物の固形分の総重量を基準として１５重量％以下である組成物、これから製造されたポリイミド複合体、及び前記複合体を備える電子素子を提供すること。【解決手段】  前記アルコキシシラン基により改質されたポリアミック酸は、酸二無水物とジアミンの縮重合生成物及び反応性有機シラン化合物間の反応生成物を含む。前記オリゴシリカ化合物は、有機シランジオール及びアルコキシシラン化合物間の縮合反応生成物を含む。【選択図】  図１
2016188367.tif 000002
【特許請求の範囲】
【請求項１】
アルコキシシラン基により改質されたポリアミック酸及びオリゴシリカ化合物を含み、前記組成物内のＳｉ原子の含量が前記組成物の固形分の総重量を基準として１５重量％以下であり、
前記アルコキシシラン基により改質されたポリアミック酸は、酸二無水物及びジアミンの縮重合生成物と反応性有機シラン化合物との間の反応生成物を含み、前記オリゴシリカ化合物は、有機シランジオール及びアルコキシシラン化合物の縮合反応生成物を含む組成物。
【請求項２】
前記組成物の水の含量は、１００ｐｐｍ以下である請求項１に記載の組成物。
【請求項３】
前記酸二無水物及びジアミンの縮重合生成物は、下記の一般式１で表わされる酸二無水物及び下記の一般式２のジアミンの縮重合生成物を含み、少なくとも片側の末端に前記反応性有機シラン化合物と反応する官能基を有する請求項１または２に記載の組成物：
【化１】
2016188367.tif 000031
式中、Ａ１は、同一又は異なり、それぞれ独立して、置換若しくは非置換の４価のＣ６〜Ｃ２４の脂肪族環基、置換若しくは非置換の４価のＣ６〜Ｃ２４の芳香族環基、又は置換若しくは非置換の４価のＣ４〜Ｃ２４のヘテロ芳香族環基であり、前記脂肪族環基、前記芳香族環基、又は前記ヘテロ芳香族環基は、単独で存在する、又は２以上の環が互いに接合されて縮合環を形成する、又は２以上の環が直接的に結合されている、若しくは−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、Ｃ１〜Ｃ１０の直鎖又は分枝鎖の脂肪族炭化水素基、Ｃ１〜Ｃ１０のフルオロアルキル基、Ｃ６〜Ｃ２０の芳香族炭化水素基、及びＣ６〜Ｃ２０の指環族炭化水素基から選ばれる１以上の置換基を有するＣ１〜Ｃ１０のアルキレン基、−Ｃ（ＣＦ３）２−、−Ｃ（ＣＦ３）（Ｃ６Ｈ５）−、若しくは−Ｃ（＝Ｏ）ＮＨ−により連結されており、
【化２】
2016188367.tif 000032
式中、Ａ２は、置換若しくは非置換の２価のＣ６〜Ｃ２４の脂肪族環基、置換若しくは非置換の２価のＣ６〜Ｃ２４の芳香族環基又は置換若しくは非置換の２価のＣ４〜Ｃ２４のヘテロ芳香族環基であり、前記脂肪族環基、芳香族環基、又はヘテロ芳香族環基は単独で存在する、又は２以上の環が互いに接合されて縮合環を形成する、又は２以上の環が直接的に結合されている、若しくは−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、Ｃ１〜Ｃ１０の直鎖又は分枝鎖の脂肪族炭化水素基、Ｃ１〜Ｃ１０のフルオロアルキル基、Ｃ６〜Ｃ２０の芳香族炭化水素基、及びＣ６〜Ｃ２０の指環族炭化水素基から選ばれる１以上の置換基を有するＣ１〜Ｃ１０のアルキレン基、−Ｃ（ＣＦ３）２−、−Ｃ（ＣＦ３）（Ｃ６Ｈ５）−、又は−Ｃ（＝Ｏ）ＮＨ−により連結されている。
【請求項４】
一般式１において、前記Ａ１は、下記のうちのいずれか一つである請求項３に記載の組成物：
【化３】
2016188367.tif 000033
【化４】
2016188367.tif 000034
式中、
Ｘ１〜Ｘ８は、同一又は異なり、それぞれ独立して、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−Ｃ（ＣＨ３）２−、−Ｃ（ＣＦ３）２−、又は−Ｃ（＝Ｏ）ＮＨ−であり、
Ｚ１は、−Ｏ−、−Ｓ−、又は−ＮＲ３００−（ここで、Ｒ３００は、水素又はＣ１〜Ｃ５のアルキル基である。）、
Ｚ２及びＺ３は、同一又は異なり、それぞれ独立して、−Ｎ＝又は−Ｃ（Ｒ３０１）＝（ここで、Ｒ３０１は、水素又はＣ１〜Ｃ５のアルキル基であるが、Ｚ２及びＺ３が同時に−Ｃ（Ｒ３０１）＝であることはなく）、
Ｒ３０〜Ｒ５０及びＲ５４〜Ｒ６０は、同一又は異なり、それぞれ独立して、ハロゲン、置換若しくは非置換のＣ１〜Ｃ１０の脂肪族有機基、又は置換若しくは非置換のＣ６〜Ｃ２０の芳香族有機基であり、
Ｒ５１〜Ｒ５３は、同一又は異なり、それぞれ独立して、水素原子、ハロゲン、置換若しくは非置換のＣ１〜Ｃ１０の芳香族有機基、又は置換若しくは非置換のＣ６〜Ｃ２０の芳香族有機基であり、
ｋ３０、ｋ３１及びｋ３２は、それぞれ独立して、０〜２の整数であり、
ｋ３３、ｋ３５、ｋ３６、ｋ３７、ｋ３９、ｋ４２、ｋ４３、ｋ４４、ｋ４６、ｋ５４及びｋ５７は、それぞれ独立して、０〜３の整数であり、
ｋ３４は、０又は１であり、
ｋ３８、ｋ４５、ｋ５０、ｋ５５及びｋ５６は、それぞれ独立して、０〜４の整数であり、
ｋ４０、ｋ４１、ｋ４７、ｋ４８及びｋ４９は、それぞれ独立して、０〜５の整数であり、
ｋ５８、ｋ５９及びｋ６０は、それぞれ独立して、０〜８の整数であり、
＊は、カルボニル基の炭素に接続される部分である。
【請求項５】
前記一般式２のＡ２は、下記のうちのいずれか一つである請求項３または４に記載の組成物：
【化５】
2016188367.tif 000035
式中、
Ｘ１０〜Ｘ１６は、同一又は異なり、それぞれ独立して、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−Ｃ（ＣＨ３）２−、−Ｃ（ＣＦ３）２−、又は−Ｃ（＝Ｏ）ＮＨ−であり、
Ｒ７０〜Ｒ８６及びＲ８９〜Ｒ９０は、同一又は異なり、それぞれ独立して、ハロゲン、置換若しくは非置換のＣ１〜Ｃ１０の脂肪族有機基、又は置換若しくは非置換のＣ６〜Ｃ２０の芳香族有機基であり、
Ｒ８７及びＲ８８は、同一又は異なり、それぞれ独立して、水素原子、ハロゲン、置換若しくは非置換のＣ１〜Ｃ１０の脂肪族有機基、又は置換若しくは非置換のＣ６〜Ｃ２０の芳香族有機基であり、
ｋ７０、ｋ７３、ｋ７４、ｋ７５、ｋ７６、ｋ７７、ｋ７８、ｋ７９、ｋ８０、ｋ８１、ｋ８２及びｋ８３は、それぞれ独立して、０〜４の整数であり、
ｋ７１、ｋ７２、ｋ８５及びｋ８６は、それぞれ独立して、０〜３の整数であり、
ｋ８４、ｋ８９及びｋ９０は、それぞれ独立して、０〜１０の整数であり、
＊は、窒素に接続される部分である。
【請求項６】
前記酸二無水物及び前記ジアミンの縮重合生成物は、３，３’，４，４’−ビフェニルテトラカルボン酸二無水物（ＢＰＤＡ）、ビシクロ［２．２．２］オクト−７−エン−２，３，５，６−テトラカルボン酸二無水物（ＢＴＤＡ）、３，３’，４，４’−ジフェニルスルホンテトラカルボン酸二無水物（ＤＳＤＡ）、４，４’−（ヘキサフルオロイソプロピリデン）ジフタル酸無水物（６ＦＤＡ）、４，４’−オキシジフタル酸無水物（ＯＤＰＡ）、ピロメリット酸二無水物（ＰＭＤＡ）、４−（２，５−ジオキソテトラヒドロフラン−３−イル）−１，２，３，４−テトラヒドロナフタレン−１，２−ジカルボン酸無水物（ＤＴＤＡ）、１，２，４，５−ベンゼンテトラカルボン酸二無水物；１，２，３，４−ベンゼンテトラカルボン酸二無水物；１，４−ビス（２，３−ジカルボキシフェノキシ）ベンゼン二無水物；１，３−ビス（３，４−ジカルボキシフェノキシ）ベンゼン二無水物；１，２，４，５−ナフタレンテトラカルボン酸二無水物；１，２，５，６−ナフタレンテトラカルボン酸二無水物；１，４，５，８−ナフタレンテトラカルボン酸二無水物；２，３，６，７−ナフタレンテトラカルボン酸二無水物；２，６−ジクロロナフタレン−１，４，５，８−テトラカルボン酸二無水物；２，７−ジクロロナフタレン−１，４，５，８−テトラカルボン酸二無水物；２，３，６，７−テトラクロロナフタレン−１，４，５，８−テトラカルボン酸二無水物；２，２’，３，３’−ジフェニルテトラカルボン酸二無水物；４，４’−ビス（３，４−ジカルボキシフェノキシ）ジフェニル二無水物；ビス（２，３−ジカルボキシフェニル）エーテル二無水物；４，４’−ビス（２，３−ジカルボキシフェノキシ）ジフェニルエーテル二無水物；４，４’−ビス（３，４−ジカルボキシフェノキシ）ジフェニルエーテル二無水物；ビス（３，４−ジカルボキシフェニル）スルホン二無水物；４，４’−ビス（２，３−ジカルボキシフェノキシ）ジフェニルスルホン二無水物；４，４’−ビス（３，４−ジカルボキシフェノキシ）ジフェニルスルホン二無水物；ビス（３，４−ジカルボキシフェニル）スルホン二無水物；４，４’−ビス（２，３−ジカルボキシフェノキシ）ジフェニルスルホン二無水物；４，４’−ビス（３，４−ジカルボキシフェノキシ）ジフェニルスルホン二無水物；３，３’，４，４’−ベンゾフェノンテトラカルボン酸二無水物；２，２’，３，３’−ベンゾフェノンテトラカルボン酸二無水物；２，３，３’，４’−ベンゾフェノンテトラカルボン酸二無水物；４，４’−ビス（３，４−ジカルボキシフェノキシ）ベンゾフェノン二無水物；ビス（２，３−ジカルボキシフェニル）メタン二無水物；ビス（３，４−ジカルボキシフェニル）メタン二無水物；１，１−ビス（２，３−ジカルボキシフェニル）エタン二無水物；１，１−ビス（３，４−カルボキシフェニル）エタン二無水物；１，２−ビス（３，４−ジカルボキシフェニル）エタン二無水物；２，２−ビス（２，３−ジカルボキシフェニル）プロパン二無水物；２，２−ビス（３，４−ジカルボキシフェニル）プロパン二無水物；２，２−ビス［４−（２，３−ジカルボキシフェノキシ）フェニル］プロパン二無水物；２，２−ビス［４−（３，４−ジカルボキシフェノキシ）フェニル］プロパン二無水物；４−（２，３−ジカルボキシフェノキシ）−４’−（３，４−ジカルボキシフェノキシ）ジフェニル−２，２−プロパン二無水物；２，２−ビス［４−（３，４−ジカルボキシフェノキシ−３，５−ジメチル）フェニル］プロパン二無水物；２，３，４，５−チオフェンテトラカルボン酸二無水物；２，３，５，６−ピラジンテトラカルボン酸二無水物；１，８，９，１０−フェナントレンテトラカルボン酸二無水物；３，４，９，１０−ペリレンテトラカルボン酸二無水物；１，３−ビス（３，４−ジカルボキシフェニル）ヘキサフルオロプロパン二無水物；１，１−ビス（３，４−ジカルボキシフェニル）−１−フェニル−２，２，２−トリフルオロエタン二無水物；２，２−ビス［４−（３，４−ジカルボキシフェノキシ）フェニル］ヘキサフルオロプロパン二無水物；１，１−ビス［４−（３，４−ジカルボキシフェノキシ）フェニル］−１−フェニル−２，２，２−トリフルオロエタン二無水物；４，４’−ビス［２−（３，４−ジカルボキシフェニル）ヘキサフルオロイソプロピル］ジフェニルエーテル二無水物、又はこれらの混合物から選ばれる酸二無水物と、
２，２’−ビス（トリフルオロメチル）ベンジジン（ＴＦＤＢ）、ｍ−フェニレンジアミン；ｐ−フェニレンジアミン；１，３−ビス（４−アミノフェニル）プロパン；２，２−ビス（４−アミノフェニル）プロパン；４，４’−ジアミノ−ジフェニルメタン；１，２−ビス（４−アミノフェニル）エタン；１，１−ビス（４−アミノフェニル）エタン；２，２’−ジアミノ−ジエチルスルフィド；ビス（４−アミノフェニル）スルフィド；２，４’−ジアミノ−ジフェニルスルフィド；ビス（３−アミノフェニル）スルホン；ビス（４−アミノフェニル）スルホン；４，４’−ジアミノ−ジベンジルスルホキシド；ビス（４−アミノフェニル）エーテル；ビス（３−アミノフェニル）エーテル；ビス（４−アミノフェニル）ジエチルシラン；ビス（４−アミノフェニル）ジフェニルシラン；ビス（４−アミノフェニル）エチルホスフィンオキシド；ビス（４−アミノフェニル）フェニルホスフィンオキシド；ビス（４−アミノフェニル）−Ｎ−フェニルアミン；ビス（４−アミノフェニル）−Ｎ−メチルアミン；１，２−ジアミノ−ナフタレン；１，４−ジアミノ−ナフタレン；１，５−ジアミノ−ナフタレン；１，６−ジアミノ−ナフタレン；１，７−ジアミノ−ナフタレン；１，８−ジアミノ−ナフタレン；２，３−ジアミノ−ナフタレン；２，６−ジアミノ−ナフタレン；１，４−ジアミノ−２−メチル−ナフタレン；１，５−ジアミノ−２−メチル−ナフタレン；１，３−ジアミノ−２−フェニル−ナフタレン；４，４’−ジアミノ−ビフェニル；３，３’−ジアミノ−ビフェニル；３，３’−ジクロロ−４，４’−ジアミノ−ビフェニル；３，３’−ジメチル−４，４’−ジアミノ−ビフェニル；３，４’−ジメチル−４，４’−ジアミノ−ビフェニル；３，３’−ジメトキシ−４，４’−ジアミノ−ビフェニル；４，４’−ビス（４−アミノフェノキシ）−ビフェニル；２，４−ジアミノ−トルエン；２，５−ジアミノ−トルエン；２，６−ジアミノ−トルエン；３，５−ジアミノ−トルエン；１，３−ジアミノ−２，５−ジクロロ−ベンゼン；１，４−ジアミノ−２，５−ジクロロ−ベンゼン；１−メトキシ−２，４−ジアミノ−ベンゼン；１，４−ジアミノ−２−メトキシ−５−メチル−ベンゼン；１，４−ジアミノ−２，３，５，６−テトラメチル−ベンゼン；１，４−ビス（２−メチル−４−アミノ−ペンチル）−ベンゼン；１，４−ビス（１，１−ジメチル−５−アミノ−ペンチル）−ベンゼン；１，４−ビス（４−アミノフェノキシ）−ベンゼン；ｏ−キシリレンジアミン；ｍ−キシリレンジアミン；ｐ−キシリレンジアミン；３，３’−ジアミノ−ベンゾフェノン；４，４’−ジアミノ−ベンゾフェノン；２，６−ジアミノ−ピリジン；３，５−ジアミノ−ピリジン；１，３−ジアミノ−アダマンタン；ビス［２−（３−アミノフェニル）ヘキサフルオロイソプロピル］ジフェニルエーテル；３，３’−ジアミノ−１， １’−ジアダマンタン；Ｎ−（３−アミノフェニル）−４−アミノベンズアミド；４−アミノフェニル−３−アミノベンゾエ−ト；２，２−ビス（４−アミノフェニル）ヘキサフルオロプロパン；２，２−ビス（３−アミノフェニル）ヘキサフルオロプロパン；２−（３−アミノフェ��ル）−２−（４−アミノフェニル）ヘキサフルオロプロパン；２，２−ビス［４−（４−アミノフェノキシ）フェニル］ヘキサフルオロプロパン；２，２−ビス［４−（２−クロロ−４−アミノフェノキシ）フェニルヘキサフルオロプロパン；１，１−ビス（４−アミノフェニル）−１−フェニル−２，２，２−トリフルオロエタン；１，１−ビス［４−（４−アミノフェノキシ）フェニル］−１−フェニル−２，２，２−トリフルオロエタン；１，４−ビス（３−アミノフェニル）ブタ−１−エン−３−イン；１，３−ビス（３−アミノフェニル）ヘキサフルオロプロパン；１，５−ビス（３−アミノフェニル）デカフルオロペンタン；４，４’−ビス［２−（４−アミノフェノキシフェニル）ヘキサフルオロイソプロピル］ジフェニルエーテル、ジアミノシクロヘキサン、ビシクロヘキシルジアミン、４，４’−ジアミノシクロヘキシルメタン、ジアミノフルオレン、１，１−ビス（４−アミノフェニル）シクロヘキサン（ＢＡＣＨ）、４，４’−（ヘキサフルオロイソプロピリデン）ビス（４−フェノキシアニリン）（６ＦＩＤＤＡ）、９，９−ビス（４−アミノフェニル）フルオレン（ＢＡＰＦ）、及びこれらの混合物から選ばれるジアミンの縮重合生成物を含み、
片側又は両側の末端に前記反応性有機シラン化合物と反応する官能基を有する請求項１〜５のいずれか１項に記載の組成物。
【請求項７】
前記反応性有機シラン化合物は、下記の一般式３で表わされる化合物である請求項１〜６のいずれか１項に記載の組成物：
【化６】
2016188367.tif 000036
式中、Ｌは、単一結合、置換若しくは非置換の炭素数１〜１２のアルキレン、置換若しくは非置換のＣ６〜Ｃ３０のアリーレン、置換若しくは非置換のＣ１〜Ｃ１２のヘテロアリーレン、又はこれらの組み合わせであり、Ａは、−ＮＨ２又は酸無水物基であり、Ｒ１〜Ｒ３は、それぞれ独立して、Ｃ１〜Ｃ６のアルキル基又はＣ１〜Ｃ６のアルコキシ基であるが、Ｒ１〜Ｒ３のうちの一つ以上は、Ｃ１〜Ｃ６のアルコキシ基である。
【請求項８】
前記反応性有機シラン化合物は、ガンマアミノプロピルトリメトキシシラン、アミノフェニルトリメトキシシラン、３−（トリエトキシシリル）プロピルこはく酸無水物、又はこれらの組み合わせである請求項１〜７のいずれか１項に記載の組成物。
【請求項９】
前記反応性有機シラン化合物の含量は、前記アルコキシシラン化合物１モル当たり０．０１モル〜１０モルである請求項１〜８のいずれか１項に記載の組成物。
【請求項１０】
前記有機シランジオールは下記の一般式４で表わされ、
【化７】
2016188367.tif 000037
式中、ｎは、１〜１０の整数であり、Ｒ１及びＲ２は、それぞれ独立して、炭素数１〜２０のアルキル基、炭素数３〜８のシクロアルキル基、炭素数３〜８のシクロアルキル基により置換された炭素数１〜２０のアルキル基、炭素数２〜２０のアルケニル基、炭素数２〜２０のアルキニル基、又は炭素数６〜２０のアリール基であり、
前記アルコキシシラン化合物は、テトラメトキシシラン、テトラエトキシシラン、又はこれらの混合物である請求項１〜９のいずれか１項に記載の組成物。
【請求項１１】
前記有機シランジオール及び前記アルコキシシラン化合物間の縮合反応は、アルカリ土金属水酸化物の存在下における非加水縮合反応である請求項１〜１０のいずれか１項に記載の組成物。
【請求項１２】
前記有機シランジオール１モル当たりの前記アルコキシシラン化合物の含量は、２〜１０モルである請求項１〜１１のいずれか１項に記載の組成物。
【請求項１３】
前記アルコキシシラン基により改質されたポリアミック酸１００重量部当たりの前記オリゴシリカ化合物の含量は、１〜１０重量部である請求項１〜１２のいずれか１項に記載の組成物。
【請求項１４】
請求項１〜１３のいずれか１項に記載の組成物の硬化物を含む複合体。
【請求項１５】
前記硬化物は、透過電子顕微鏡で観察したときに２００ｎｍ以上の大きさを有し、ポリイミドマトリックスから分離されたシリカドメインを含んでいない請求項１４に記載の複合体。
【請求項１６】
前記硬化物は、透過電子顕微鏡で観察したとき、ポリイミドマトリックスから分離されたシリカドメインを含んでいない請求項１４に記載の複合体。
【請求項１７】
前記複合体は、複合体の総重量を基準としてＳｉの含量が４重量％〜１４重量％である請求項１４〜１６のいずれか１項に記載の複合体。
【請求項１８】
前記複合体は、波長４３０ｎｍの光に対する透過率が６５％以上であり、且つヘイズが１％以下である請求項１４〜１７のいずれか１項に記載の複合体。
【請求項１９】
前記複合体は、複合体の試片を荷重０．０５Ｎ下で３０℃から４００℃に１０℃／分の速度にて加熱して得られる熱膨張係数（ＣＴＥ）が１５０ｐｐｍ／℃以下である請求項１４〜１８のいずれか１項に記載の複合体。
【請求項２０】
請求項１４〜１９のいずれか１項に記載の複合体を含むフィルム。
【請求項２１】
請求項２０に記載のフィルムを備える電子素子。
【請求項２２】
下記のステップを含むポリイミド複合体の製造方法：
酸二無水物及びジアミン間の反応によりポリアミック酸を準備するステップと、
前記ポリアミック酸と反応性有機シラン化合物とを反応させてアルコキシシラン基により改質されたポリアミック酸を準備するステップと、
有機シランジオール及びアルコキシシラン化合物間の非加水縮合反応によりオリゴシリカ化合物を準備するステップと、
前記アルコキシシラン基により改質されたポリアミック酸及び前記オリゴシリカ化合物を混合するステップ、及び
硬化を行うステップ。
【発明の詳細な説明】
【技術分野】
【０００１】
本発明は、組成物、これから製造された複合体、及びこれを含むフィルム並びに電子素子に関する。
【背景技術】
【０００２】
ポリイミドは、高性能ポリマーの一種であり、主鎖に環状イミド及び芳香族環を含む。ポリイミドは、比較的優れた熱安定性、機械的な物性、光学的な物性を有することから、マイクロエレクトロニクス、航空及び分離技術などの先進技術分野においてかなり高い重要性を得ている。例えば、ポリイミドは、各種のディスプレイ装置及び発光ダイオード又は相補性金属酸化膜半導体センサーなどの電子素子において透明基板（例えば、フレキシブル基板）又は可撓性の透明保護フィルムとしての有用性が見出されている。この理由から、黄色指数及び透光性、ヘイズなど光学的な物性が向上したポリイミド系材料の開発が求められている。
【０００３】
この種のポリイミド系材料は、ディスプレイ又は電子素子など最終製品のための工程中に高い温度に露出される虞がある。例えば、有機発光ダイオード（ＬＥＤ）の製造方法は、パネルの主な特性品質を保つために基板を約３５０℃以上の高温において所定時間処理する工程を含む。しかしながら、透明ポリイミド基板をガラス転移温度以上の高温において熱処理する場合、材料の光学的な物性（透光度、ヘイズ、黄色指数）が顕著に劣化する虞がある。例えば、高温熱処理は、高分子鎖の動きによる鎖間又は鎖内のパッキング現象の原因になる場合がある。その結果、チャージトランスファコンプレックス（ｃｈａｒｇｅ  ｔｒａｎｓｆｅｒ  ｃｏｍｐｌｅｘ；以下、ＣＴＣと称する。）が形成されるが、これは、低い波長領域の可視光線を支配的に吸収して黄変の一つの原因として考えられている。なお、熱処理後に、ポリイミド基板は低下された機械的な物性を示すことがある。このような理由から、高温工程後にも元の物性（例えば、透過度、黄色指数などの光学的な物性及び機械的な物性）を保つことのできるポリイミド基板の材料の開発が求められている。
【発明の概要】
【発明が解決しようとする課題】
【０００４】
本発明は上記事情に鑑みてなされたものであり、その目的は、向上した光学的な物性を示し、且つ高温処理後にも元の物性を保つポリイミド複合体を製造するための組成物を提供することである。
【０００５】
本発明の他の目的は、前記組成物から製造されたポリイミド複合体フィルムを提供することである。
【０００６】
本発明の更に他の目的は、前記ポリイミド複合体フィルムを備える電子素子を提供することである。
【課題を解決するための手段】
【０００７】
上述した目的を達成するために案出された本発明の一実施形態による組成物は、アルコキシシラン基（アルコキシシリル基）により改質されたポリアミック酸及びオリゴシリカ化合物を含み、組成物内のＳｉ原子の含量が前記組成物の固形分の総重量を基準として１５重量％以下である。前記アルコキシシラン基により改質されたポリアミック酸は、酸二無水物及びジアミンの縮重合生成物と反応性有機シラン化合物との間の反応生成物を含む。前記オリゴシリカ化合物は、有機シランジオール及びアルコキシシラン化合物の縮合反応生成物を含む。  前記組成物への水の含量は、１００ｐｐｍ以下であり得る。例えば、前記組成物は、水を実質的に含んでいない。
【０００８】
前記酸二無水物及びジアミンの縮重合生成物は、下記の一般式１で表わされる酸二無水物及び下記の一般式２のジアミンの縮重合生成物を含むことが好ましく、前記縮重合生成物は、少なくとも片側の末端に前記反応性有機シラン化合物と反応する残基を有することが好ましい。
【０００９】
【化１】
2016188367.tif 000003
【００１０】
式中、Ａ１は、置換若しくは非置換の４価のＣ５〜Ｃ２４の脂肪族環基、置換若しくは非置換の４価のＣ６〜Ｃ２４の芳香族環基、及び置換若しくは非置換の４価のＣ４〜Ｃ２４のヘテロ芳香族環基から選ばれる残基であり、前記脂肪族、芳香族環基又はヘテロ芳香族環基は単独で存在するか、或いは、２以上が互いに接合されて多環式環を形成するか、或いは、２以上の前記脂肪族環又は前記芳香族環およびヘテロ芳香族環から選択される２以上が単一結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、Ｃ１〜Ｃ１０の直鎖又は分枝鎖の脂肪族炭化水素基、Ｃ１〜Ｃ１０のフルオロアルキル基、Ｃ６〜Ｃ２０の芳香族炭化水素基、及びＣ６〜Ｃ２０の指環族炭化水素基から選ばれる１以上の置換基を有するＣ１〜Ｃ１０のアルキレン基、−Ｃ（＝Ｏ）ＮＨ−又はこれらの組み合わせにより連結されており、
【００１１】
【化２】
2016188367.tif 000004
【００１２】
式中、Ａ２は、置換若しくは非置換の２価のＣ５〜Ｃ２４の脂肪族環基、置換若しくは非置換の２価のＣ６〜Ｃ２４の芳香族環基、置換若しくは非置換の２価のＣ４〜Ｃ２４のヘテロ芳香族環基、及び−Ｌ−ＳｉＲ２−Ｏ−ＳｉＲ２−Ｌ（ここで、Ｌは、単一結合又はＣ１〜Ｃ１０のアルキレン基）から選ばれる残基であり、前記脂肪族又は芳香族環基は単独で存在するか、或いは、２以上が互いに接合されて多環式環を形成するか、或いは、２以上の前記脂肪族環又は２以上の前記芳香族環が単一結合、−Ｏ−、−Ｓ−、−Ｃ（＝Ｏ）−、−ＣＨ（ＯＨ）−、−Ｓ（＝Ｏ）２、−Ｓｉ（ＣＨ３）２−、−（ＣＨ２）ｐ−（ここで、１≦ｐ≦１０）、−（ＣＦ２）ｑ−（ここで、１≦ｑ≦１０）、Ｃ１〜Ｃ１０の直鎖又は分枝鎖の脂肪族炭化水素基、Ｃ１〜Ｃ１０のフルオロアルキル基、Ｃ６〜Ｃ２０の芳香族炭化水素基、及びＣ６〜Ｃ２０の指環族炭化水素基から選ばれる１以上の置換基を有するＣ１〜Ｃ１０の２価のアルキレン基、−Ｃ（＝Ｏ）ＮＨ−又はこれらの組み合わせにより連結されている。
【００１３】
一般式１において、Ａ１は、下記のうちのいずれか一つであることが好ましい。
【００１４】
【化３】
2016188367.tif 000005
【００１５】
【化４】
2016188367.tif 000006
【００１６】
式中、
Ｘ１〜Ｘ８は、同一又は異なり、それぞれ独立して、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−Ｃ（ＣＨ３）２−、−Ｃ（ＣＦ３）２−、又は−Ｃ（＝Ｏ）ＮＨ−であり、
Ｚ１は、−Ｏ−、−Ｓ−、又は−ＮＲ３００−（ここで、Ｒ３００は、水素又はＣ１〜Ｃ５のアルキル基である。）、
Ｚ２及びＺ３は、同一又は異なり、それぞれ独立して、−Ｎ＝又は−Ｃ（Ｒ３０１）＝（ここで、Ｒ３０１は、水素又はＣ１〜Ｃ５のアルキル基であるが、Ｚ２及びＺ３が同時に−Ｃ（Ｒ３０１）＝であることはなく）、
Ｒ３０〜Ｒ５０及びＲ５４〜Ｒ６０は、同一又は異なり、それぞれ独立して、ハロゲン、置換若しくは非置換のＣ１〜Ｃ１０の脂肪族有機基、又は置換若しくは非置換のＣ６〜Ｃ２０の芳香族有機基であり、
Ｒ５１〜Ｒ５３は、同一又は異なり、それぞれ独立して、水素原子、ハロゲン、置換若しくは非置換のＣ１〜Ｃ１０の芳香族有機基、又は置換若しくは非置換のＣ６〜Ｃ２０の芳香族有機基であり、
ｋ３０、ｋ３１及びｋ３２は、それぞれ独立して、０〜２の整数であり、
ｋ３３、ｋ３５、ｋ３６、ｋ３７、ｋ３９、ｋ４２、ｋ４３、ｋ４４、ｋ４６、ｋ５４及びｋ５７は、それぞれ独立して、０〜３の整数であり、
ｋ３４は、０又は１であり、
ｋ３８、ｋ４５、ｋ５０、ｋ５５及びｋ５６は、それぞれ独立して、０〜４の整数であり、
ｋ４０、ｋ４１、ｋ４７、ｋ４８及びｋ４９は、それぞれ独立して、０〜５の整数であり、
ｋ５８、ｋ５９及びｋ６０は、それぞれ独立して、０〜８の整数である。
【００１７】
一般式２において、Ａ２は、下記のうちのいずれか一つで表わされることが好ましい。
【００１８】
【化５】
2016188367.tif 000007
【００１９】
式中、
Ｘ１０〜Ｘ１６は、同一又は異なり、それぞれ独立して、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−Ｃ（ＣＨ３）２−、−Ｃ（ＣＦ３）２−、又は−Ｃ（＝Ｏ）ＮＨ−であり、
Ｒ７０〜Ｒ８６及びＲ８９〜Ｒ９０は、同一又は異なり、それぞれ独立して、ハロゲン、置換若しくは非置換のＣ１〜Ｃ１０の脂肪族有機基、又は置換若しくは非置換のＣ６〜Ｃ２０の芳香族有機基であり、
Ｒ８７及びＲ８８は、同一又は異なり、それぞれ独立して、水素原子、ハロゲン、置換若しくは非置換のＣ１〜Ｃ１０の脂肪族有機基、又は置換若しくは非置換のＣ６〜Ｃ２０の芳香族有機基であり、
ｋ７０、ｋ７３、ｋ７４、ｋ７５、ｋ７６、ｋ７７、ｋ７８、ｋ７９、ｋ８０、ｋ８１、ｋ８２及びｋ８３は、それぞれ独立して、０〜４の整数であり、
ｋ７１、ｋ７２、ｋ８５及びｋ８６は、それぞれ独立して、０〜３の整数であり、
ｋ８４、ｋ８９及びｋ９０は、それぞれ独立して、０〜１０の整数である。
【００２０】
前記酸二無水物及び前記ジアミンの縮重合生成物は、３，３’，４，４’−ビフェニルテトラカルボン酸二無水物（ＢＰＤＡ）、ビシクロ［２．２．２］オクト−７−エン−２，３，５，６−テトラカルボン酸二無水物（ＢＴＤＡ）、３，３’，４，４’−ジフェニルスルホンテトラカルボン酸二無水物（ＤＳＤＡ）、４，４’−（ヘキサフルオロイソプロピリデン）ジフタル酸無水物（６ＦＤＡ）、４，４’−オキシジフタル酸無水物（ＯＤＰＡ）、ピロメリット酸二無水物（ＰＭＤＡ）、４−（２，５−ジオキソテトラヒドロフラン−３−イル）−１，２，３，４−テトラヒドロナフタレン−１，２−ジカルボン酸無水物（ＤＴＤＡ）、１，２，４，５−ベンゼンテトラカルボン酸二無水物；１，２，３，４−ベンゼンテトラカルボン酸二無水物；１，４−ビス（２，３−ジカルボキシフェノキシ）ベンゼン二無水物；１，３−ビス（３，４−ジカルボキシフェノキシ）ベンゼン二無水物；１，２，４，５−ナフタレンテトラカルボン酸二無水物；１，２，５，６−ナフタレンテトラカルボン酸二無水物；１，４，５，８−ナフタレンテトラカルボン酸二無水物；２，３，６，７−ナフタレンテトラカルボン酸二無水物；２，６−ジクロロナフタレン−１，４，５，８−テトラカルボン酸二無水物；２，７−ジクロロナフタレン−１，４，５，８−テトラカルボン酸二無水物；２，３，６，７−テトラクロロナフタレン−１，４，５，８−テトラカルボン酸二無水物；２，２’，３，３’−ジフェニルテトラカルボン酸二無水物；４，４’−ビス（３，４−ジカルボキシフェノキシ）ジフェニル二無水物；ビス（２，３−ジカルボキシフェニル）エーテル二無水物；４，４’−ビス（２，３−ジカルボキシフェノキシ）ジフェニルエーテル二無水物；４，４’−ビス（３，４−ジカルボキシフェノキシ）ジフェニルエーテル二無水物；ビス（３，４−ジカルボキシフェニル）スルホン二無水物；４，４’−ビス（２，３−ジカルボキシフェノキシ）ジフェニルスルホン二無水物；４，４’−ビス（３，４−ジカルボキシフェノキシ）ジフェニルスルホン二無水物；ビス（３，４−ジカルボキシフェニル）スルホン二無水物；４，４’−ビス（２，３−ジカルボキシフェノキシ）ジフェニルスルホン二無水物；４，４’−ビス（３，４−ジカルボキシフェノキシ）ジフェニルスルホン二無水物；３，３’，４，４’−ベンゾフェノンテトラカルボン酸二無水物；２，２’，３，３’−ベンゾフェノンテトラカルボン酸二無水物；２，３，３’，４’−ベンゾフェノンテトラカルボン酸二無水物；４，４’−ビス（３，４−ジカルボキシフェノキシ）ベンゾフェノン二無水物；ビス（２，３−ジカルボキシフェニル）メタン二無水物；ビス（３，４−ジカルボキシフェニル）メタン二無水物；１，１−ビス（２，３−ジカルボキシフェニル）エタン二無水物；１，１−ビス（３，４−カルボキシフェニル）エタン二無水物；１，２−ビス（３，４−ジカルボキシフェニル）エタン二無水物；２，２−ビス（２，３−ジカルボキシフェニル）プロパン二無水物；２，２−ビス（３，４−ジカルボキシフェニル）プロパン二無水物；２，２−ビス［４−（２，３−ジカルボキシフェノキシ）フェニル］プロパン二無水物；２，２−ビス［４−（３，４−ジカルボキシフェノキシ）フェニル］プロパン二無水物；［４−（２，３−ジカルボキシフェノキシ）−４’−（３，４−ジカルボキシフェノキシ）ジフェニル］プロパン二無水物；２，２−ビス［４−（３，４−ジカルボキシフェノキシ−３，５−ジメチル）フェニル］プロパン二無水物；２，３，４，５−チオフェンテトラカルボン酸二無水物；２，３，５，６−ピラジンテトラカルボン酸二無水物；１，８，９，１０−フェナントレンテトラカルボン酸二無水物；３，４，９，１０−ペリレンテトラカルボン酸二無水物；１，３−ビス（３，４−ジカルボキシフェニル）ヘキサフルオロプロパン二無水物；１，１−ビス（３，４−ジカルボキシフェニル）−１−フェニル−２，２，２−トリフルオロエタン二無水物；２，２−ビス［４−（３，４−ジカルボキシフェノキシ）フェニル］ヘキサフルオロプロパン二無水物；１，１−ビス［４−（３，４−ジカルボキシフェノキシ）フェニル］−１−フェニル−２，２，２−トリフルオロエタン二無水物；４，４’−ビス［２−（３，４−ジカルボキシフェニル）ヘキサフルオロイソプロピル］ジフェニルエーテル二無水物、又はこれらの混合物から選ばれる酸二無水物と、
２，２’−ビス（トリフルオロメチル）ベンジジン（ＴＦＤＢ、２，２’−ビストリフルオロメチル−４，４’−ビフェニルジアミン）、ｍ−フェニレンジアミン；ｐ−フェニレンジアミン；１，３−ビス（４−アミノフェニル）プロパン；２，２−ビス（４−アミノフェニル）プロパン；４，４’−ジアミノ−ジフェニルメタン；１，２−ビス（４−アミノフェニル）エタン；１，１−ビス（４−アミノフェニル）エタン；２，２’−ジアミノ−ジエチルスルフィド；ビス（４−アミノフェニル）スルフィド；２，４’−ジアミノ−ジフェニルスルフィド；ビス（３−アミノフェニル）スルホン；ビス（４−アミノフェニル）スルホン；４，４’−ジアミノ−ジベンジルスルホキシド；ビス（４−アミノフェニル）エーテル；ビス（３−アミノフェニル）エーテル；ビス（４−アミノフェニル）ジエチルシラン；ビス（４−アミノフェニル）ジフェニルシラン；ビス（４−アミノフェニル）エチルホスフィンオキシド；ビス（４−アミノフェニル）フェニルホスフィンオキシド；ビス（４−アミノフェニル）−Ｎ−フェニルアミン；ビス（４−アミノフェニル）−Ｎ−メチルアミン；１，２−ジアミノ−ナフタレン；１，４−ジアミノ−ナフタレン；１，５−ジアミノ−ナフタレン；１，６−ジアミノ−ナフタレン；１，７−ジアミノ−ナフタレン；１，８−ジアミノ−ナフタレン；２，３−ジアミノ−ナフタレン；２，６−ジアミノ−ナフタレン；１，４−ジアミノ−２−メチル−ナフタレン；１，５−ジアミノ−２−メチル−ナフタレン；１，３−ジアミノ−２−フェニル−ナフタレン；４，４’−ジアミノ−ビフェニル；３，３’−ジアミノ−ビフェニル；３，３’−ジクロロ−４，４’−ジアミノ−ビフェニル；３，３’−ジメチル−４，４’−ジアミノ−ビフェニル；２，２’−ジメチル−４，４’−ジアミノ−ビフェニル；３，３’−ジメトキシ−４，４’−ジアミノ−ビフェニル；４，４’−ビス（４−アミノフェノキシ）−ビフェニル；２，４−ジアミノ−トルエン；２，５−ジアミノ−トルエン；２，６−ジアミノ−トルエン；３，５−ジアミノ−トルエン；１，３−ジアミノ−２，５−ジクロロ−ベンゼン；１，４−ジアミノ−２，５−ジクロロ−ベンゼン；１−メトキシ−２，４−ジアミノ−ベンゼン；１，４−ジアミノ−２−メトキシ−５−メチル−ベンゼン；１，４−ジアミノ−２，３，５，６−テトラメチル−ベンゼン；１，４−ビス（２−メチル−４−アミノ−ペンチル）−ベンゼン；１，４−ビス（１，１−ジメチル−５−アミノ−ペンチル）−ベンゼン；１，４−ビス（４−アミノフェノキシ）−ベンゼン；ｏ−キシリレンジアミン；ｍ−キシリレンジアミン；ｐ−キシリレンジアミン；３，３’−ジアミノ−ベンゾフェノン；４，４’−ジアミノ−ベンゾフェノン；２，６−ジアミノ−ピリジン；３，５−ジアミノ−ピリジン；１，３−ジアミノ−アダマンタン；ビス［２−（３−アミノフェニル）ヘキサフルオロイソプロピル］ジフェニルエーテル；３，３’−ジアミノ−１，１’−ジアダマンタン；Ｎ−（３−アミノフェニル）−４−アミノベンズアミド；４−アミノフェニル−３−アミノベンゾエ−ト；２，２−ビス（４−アミノフェニル）ヘキサフルオロプロパン；２，２−ビス（３−アミノフェニル）ヘキサフルオロプロパン；２−（３−アミノフェニル）−２−（４−アミノフェニル）ヘキサフルオロプロパン；２，２−ビス［４−（４−アミノフェノキシ）フェニル］ヘキサフルオロプロパン；２，２−ビス［４−（２−クロロ−４−アミノフェノキシ）フェニル］ヘキサフルオロプロパン；１，１−ビス（４−アミノフェニル）−１−フェニル−２，２，２−トリフルオロエタン；１，１−ビス［４−（４−アミノフェノキシ）フェニル］−１−フェニル−２，２，２−トリフルオロエタン；１，４−ビス（３−アミノフェニル）ブタ−１−エン−３−イン；１，３−ビス（３−アミノフェニル）ヘキサフルオロプロパン；１，５−ビス（３−アミノフェニル）デカフルオロペンタン；４，４’−ビス［２−（４−アミノフェノキシフェニル）ヘキサフルオロイソプロピル］ジフェニルエーテル、ジアミノシクロヘキサン、ビシクロヘキシルジアミン、４，４’−ジアミノシクロヘキシルメタン、ジアミノフルオレン、１，１−ビス（４−アミノフェニル）シクロヘキサン（ＢＡＣＨ）、４，４’−（ヘキサフルオロイソプロピリデン）ビス（ｐ−フェニレンオキシ）ジアニリン、４，４’−（ヘキサフルオロイソプロピリデン）ビス（４−フェノキシアニリン）（６ＦＩＤＤＡ）、９，９−ビス（４−アミノフェニル）フルオレン（ＢＡＰＦ）、及びこれらの混合物から選ばれるジアミンの縮重合生成物を含み、片側又は両側の末端に前記無水物残基、アミン残基、又はこれらの両方を有することが好ましい。
【００２１】
前記酸二無水物及び前記ジアミンの縮重合生成物は、３，３’，４，４’−ビフェニルテトラカルボン酸二無水物（ＢＰＤＡ）、ビス（３，４−ジカルボキシフェニル）ヘキサフルオロプロパン二無水物（６ＦＤＡ）、又はこれらの混合物から選ばれる酸二無水物と、２，２’−ビス（トリフルオロメチル）ベンジジン（ＴＦＤＢ）との縮重合生成物を含み、片側又は両側の末端に無水物残基、アミン残基、又はこれらの両方を有することが好ましい。
【００２２】
前記反応性有機シラン化合物は、下記の一般式３で表わされる化合物であることが好ましい。
【００２３】
【化６】
2016188367.tif 000008
【００２４】
式中、Ｌは、単一結合、置換若しくは非置換の炭素数１〜１２のアルキレン、置換若しくは非置換のＣ６〜Ｃ３０のアリーレン、置換若しくは非置換のＣ１〜Ｃ１２のヘテロアリーレン、又はこれらの組み合わせであり、Ａは、−ＮＨ２又は酸無水物基であり、Ｒ１〜Ｒ３は、それぞれ独立して、Ｃ１〜Ｃ６のアルキル基又はＣ１〜Ｃ６のアルコキシ基であるが、Ｒ１〜Ｒ３のうちの一つ以上は、Ｃ１〜Ｃ６のアルコキシ基である。
【００２５】
前記反応性有機シラン化合物は、ガンマアミノプロピルトリメトキシシラン（γ−ＡＰＳ）、アミノフェニルトリメトキシシラン、３−（トリエトキシシリル）プロピルこはく酸無水物、又はこれらの組み合わせであることが好ましい。
【００２６】
前記反応性有機シラン化合物の含量は、前記アルコキシシラン化合物１モル当たり０．０１モル以上及び１０モル以下であることが好ましい。
【００２７】
前記有機シランジオールは、下記の一般式４で表わされることが好ましい。
【００２８】
【化７】
2016188367.tif 000009
【００２９】
式中、ｎは、１〜１０の整数であり、Ｒ１及びＲ２は、それぞれ独立して、炭素数１〜２０のアルキル基、炭素数３〜８のシクロアルキル基、炭素数３〜８のシクロアルキル基により置換された炭素数１〜２０のアルキル基、炭素数２〜２０のアルケニル基、炭素数２〜２０のアルキニル基、又は炭素数６〜２０のアリール基である。
【００３０】
前記アルコキシシラン化合物は、テトラメトキシシラン、テトラエトキシシラン、又はこれらの混合物であることが好ましい。
【００３１】
前記有機シランジオール及び前記アルコキシシラン化合物間の縮合反応は、アルカリ土金属水酸化物の存在下において行われる非加水縮合反応であることが好ましい。
【００３２】
前記有機シランジオール１モル当たりの前記アルコキシシラン化合物の含量は、２〜１０モルであることが好ましい。
【００３３】
前記アルコキシシラン基により改質されたポリアミック酸１００重量部当たりの前記オリゴシリカ化合物の含量は、１〜１０重量部であることが好ましい。
【００３４】
他の実施形態において、ポリイミド複合体は、上述した組成物の硬化物を含む。前記ポリイミド複合体において、Ｓｉ原子の含量は、ポリイミド複合体の総重量を基準として１５重量％以下であることが好ましい。前記Ｓｉ原子の含量は、走査電子顕微鏡−エネルギー分散型Ｘ線分光分析（Ｓｃａｎｎｉｎｇ  ｅｌｅｃｔｒｏｎ  ｍｉｃｒｏｓｃｏｐｙ  ｗｉｔｈ  ｅｎｅｒｇｙ  ｄｉｓｐｅｒｓｉｖｅ  Ｘ−ｒａｙ  ｓｐｅｃｔｒｏｓｃｏｐｙ（ＳＥＭ／ＥＤＸ）により定められることが好ましい。
【００３５】
前記硬化物は、透過電子顕微鏡で観察したときに２００ｎｍ以上の大きさを有する分離されたシリカドメインを含んでいない。
【００３６】
前記ポリイミド複合体は、複合体の総重量を基準としてＳｉ原子の含量が４％〜１４％であることが好ましい。
【００３７】
前記ポリイミド複合体は、波長４３０ｎｍの光に対する透過率が６５％以上であり、且つヘイズが１％以下であることが好ましい。
【００３８】
前記ポリイミド複合体は、前記複合体の試片を荷重０．０５Ｎ下で３０℃から４００℃に１０℃／分の速度にて加熱して得られる熱膨張係数（ＣＴＥ）が１５０ｐｐｍ／℃以下であることが好ましい。
【００３９】
他の実施形態において、フィルムは、前記ポリイミド複合体を含む。
【００４０】
更に他の実施形態において、電子素子は、前記フィルムを備える。
【００４１】
前記電子素子は、フラットパネルディスプレイ、タッチパネル、太陽電池、ｅ−ウィンドウ、ヒートミラー、透明トランジスタ、フレキシブルディスプレイ、相補性金属酸化膜半導体センサー又は発光ダイオード照明であることが好ましい。
【００４２】
他の実施形態において、ポリイミド複合体の製造方法は、酸二無水物及びジアミン間の反応によりポリアミック酸を準備するステップと、前記ポリアミック酸と反応性有機シラン化合物とを反応させてアルコキシシラン基により改質されたポリアミック酸を準備するステップと、有機シランジオール及びアルコキシシラン化合物間の非加水縮合反応によりオリゴシリカ化合物を準備するステップと、前記アルコキシシラン基により改質されたポリアミック酸及び前記オリゴシリカ化合物を混合するステップ及び硬化を行うステップを含む。
【発明の効果】
【００４３】
本発明の一実施形態による組成物から製造されたポリイミド複合体は、向上した光学的な物性（例えば、透光度、黄色指数、及びヘイズ値）を示し、且つ高温工程により発生する物性の低下を抑制又は防止する。
【図面の簡単な説明】
【００４４】
【図１】非制限的な一実施形態によるポリイミド複合体の製造反応スキームを模式的に示す図である。
【図２】比較例１のポリイミド及び実施例１〜３のポリイミド複合体の熱機械分析試験結果を示すグラフである。
【図３】実施例により製造されたポリイミド複合体の透過電子顕微鏡イメージを示す図である。
【図４】比較例により製造されたポリイミド複合体の透過電子顕微鏡イメージを示す図である。
【発明を実施するための形態】
【００４５】
以下、本発明の一実施形態について具体的に説明する。但し、これは単なる例示として提示されるものであり、これにより本発明が制限されることはなく、本発明は、後述する特許請求の範囲により定義される。
【００４６】
本明細書において、特に断りのない限り、「置換」とは、与えられた官能基または化合物に含まれている一つ以上の水素原子がハロゲン原子（−Ｆ、−Ｃｌ、−Ｂｒ又は−Ｉ）、ヒドロキシ基、ニトロ基、シアノ基、アミノ基（ＮＨ２、ＮＨ（Ｒ１００）又はＮ（Ｒ１０１）（Ｒ１０２）であり、ここで、Ｒ１００、Ｒ１０１及びＲ１０２は、同一又は異なり、それぞれ独立して、Ｃ１〜Ｃ１０のアルキル基である。）、アミジノ基、ヒドラジン基、ヒドラゾン基、カルボキシル基、エステル基、ケトン基、置換若しくは非置換のアルキル基、置換若しくは非置換の指環族有機基（例えば、シクロアルキル基など）、置換若しくは非置換のアリール基（例えば、ベンジル基、ナフチル基、フルオレニル基など）、置換若しくは非置換のアルケニル基、置換若しくは非置換のアルキニル基、置換若しくは非置換のヘテロアリール基、及び置換若しくは非置換のヘテロ環基よりなる群から選ばれる１種以上の置換基により置換されることを意味し、これらの置換基は、互いに接続されて環を形成する。
【００４７】
本明細書において、特に断りのない限り、「アルキル基」は、Ｃ１〜Ｃ３０のアルキル基を意味し、具体的には、Ｃ１〜Ｃ１５のアルキル基を意味し、「シクロアルキル基」は、Ｃ３〜Ｃ３０のシクロアルキル基を意味し、具体的には、Ｃ３〜Ｃ１８のシクロアルキル基を意味し、「アルコキシ基」は、Ｃ１〜Ｃ３０のアルコキシ基を意味し、具体的には、Ｃ１〜Ｃ１８のアルコキシ基を意味し、「エステル基」は、Ｃ２〜Ｃ３０のエステル基を意味し、具体的には、Ｃ２〜Ｃ１８のエステル基を意味し、「ケトン基」は、Ｃ２〜Ｃ３０のケトン基を意味し、具体的には、Ｃ２〜Ｃ１８のケトン基を意味し、「アリール基」は、Ｃ６〜Ｃ３０のアリール基を意味し、具体的には、Ｃ６〜Ｃ１８のアリール基を意味し、「アルケニル基」は、Ｃ２〜Ｃ３０のアルケニル基を意味し、具体的には、Ｃ２〜Ｃ１８のアルケニル基を意味する。
【００４８】
ここで、「アルキレン」は、直鎖又は分枝鎖の、飽和された脂肪族炭化水素基であり、少なくとも２の価数を有し、選択によっては、アルキレン基の価数が超えない範囲内において一つ以上の置換体により置換される。
【００４９】
ここで、「アリーレン」は、芳香族炭化水素の一つ以上の環から２つの水素原子が除去されて形成された２価のラジカルであり、水素は、同一又は異なる環から除去され、それぞれの環は、芳香族又は非芳香族である。
【００５０】
ここで、「ヘテロアルキレン」とは、前記アルキレン基の一つ以上の炭素原子に接続されたヘテロ原子を一つ以上含むアルキレン基のことをいう。ヘテロ原子は、独立して、窒素、酸素、硫黄及びリンから選ばれる。
【００５１】
本明細書において、「反応性有機シラン化合物」とは、酸二無水物とジアミンの縮合反応生成物に含まれている反応性官能基（例えば、無水物基又はアミン基）と反応する官能基を有する有機シラン化合物のことをいう。
【００５２】
本明細書において、「アルコキシシラン基により改質されたポリアミック酸」とは、アルコキシシラン基を有するように改質されたポリアミック酸のことをいう。
【００５３】
本明細書において、「アルコキシシラン基」とは、アルコキシ基を一つ以上（例えば、一つ、２つ、３つ、４つなど）有するシランに由来する基（例えば、アルコキシシリル）のことをいう。
【００５４】
ここで、「シリカ」という用語は、ＳｉＯ２に限らず、Ｓｉ-Ｏ連結基盤の材料をいって、文脈によって、シリカは、ＳｉＯｘ（ｘは１．５〜２．５）、シロキサン（ｓｉｌｏｘａｎｅ）、及び/又は有機置換基（水素、アリール、アルキルなど）を有するシリカまたはシロキサンなどの有機材料も指し得る。
【００５５】
本発明の一実施形態による組成物は、アルコキシシラン基により改質されたポリアミック酸及びオリゴシリカ化合物を含むが、前記組成物内のＳｉ原子の含量は、前記組成物の固形分の総重量を基準として１５重量％以下である。前記組成物は水を実質的に含んでいない。例えば、前記組成物における水の含量は、１００ｐｐｍ以下である。前記組成物内の水分の含量は、組成物の製造時にやむを得ず含まれる量の水分（例えば、反応物又は溶媒中に含まれている微量の水分）に起因するものである。ここで、固形分とは、重合体の含量と関係があり、ここでは、組成物内に含まれたジアミンと酸二無水物の含量をいう。Ｓｉの含量は、組成物内の固形分を構成する成分（又は、反応原料）の含量から計算される。
【００５６】
前記アルコキシシラン基により改質されたポリアミック酸は、少なくとも片側の末端に無水物基及び／又はアミン基などの反応性官能基を有する、酸二無水物とジアミンの縮重合生成物（例えば、少なくとも片側の末端に無水物基及び／又はアミン基を有するポリアミック酸）及び反応性有機シラン化合物間の反応生成物を含む。
【００５７】
前記酸二無水物は、下記の一般式１で表わされる：
【００５８】
【化８】
2016188367.tif 000010
【００５９】
式中、Ａ１は、置換若しくは非置換の４価のＣ５〜Ｃ２４の脂肪族環基、置換若しくは非置換の４価のＣ６〜Ｃ２４の芳香族環基、及び置換若しくは非置換の４価のＣ４〜Ｃ２４のヘテロ芳香族環基から選ばれる残基であり、前記脂肪族、芳香族環基又はヘテロ芳香族環基は単独で存在するか、或いは、２以上が互いに接合されて多環式（芳香族）環を形成するか、或いは、２以上の前記脂肪族環又は前記芳香族環及びヘテロ芳香族環から選択される２以上が単一結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、Ｃ１〜Ｃ１０の直鎖又は分枝鎖の脂肪族炭化水素基、Ｃ１〜Ｃ１０のフルオロアルキル基、Ｃ６〜Ｃ２０の芳香族炭化水素基、及びＣ６〜Ｃ２０の指環族炭化水素基から選ばれる１以上の置換基を有するＣ１〜Ｃ１０のアルキレン基（例えば、−ＣＲ２−として、Ｒは独立して、水素、Ｃ１〜Ｃ１０の脂肪族炭化水素基、Ｃ６〜Ｃ２０の芳香族炭化水素基、又はＣ６〜Ｃ２０の指環族炭化水素基であるが、Ｒは同時に水素ではない）、−Ｃ（＝Ｏ）ＮＨ−又はこれらの組み合わせにより連結されている。
【００６０】
一般式１において、Ａ１は、下記のうちのいずれか一つであることが好ましい。
【００６１】
【化９】
2016188367.tif 000011
【００６２】
【化１０】
2016188367.tif 000012
【００６３】
式中、Ｘ１〜Ｘ８は、同一又は異なり、それぞれ独立して、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−Ｃ（ＣＨ３）２−、−Ｃ（ＣＦ３）２−、又は−Ｃ（＝Ｏ）ＮＨ−であり、
Ｚ１は、−Ｏ−、−Ｓ−、又は−ＮＲ３００−（ここで、Ｒ３００は、水素又はＣ１〜Ｃ５のアルキル基である。）、
Ｚ２及びＺ３は、同一又は異なり、それぞれ独立して、−Ｎ＝又は−Ｃ（Ｒ３０１）＝（ここで、Ｒ３０１は、水素又はＣ１〜Ｃ５のアルキル基であるが、Ｚ２及びＺ３が同時に−Ｃ（Ｒ３０１）＝であることはなく）、
Ｒ３０〜Ｒ５０及びＲ５４〜Ｒ６０は、同一又は異なり、それぞれ独立して、ハロゲン、置換若しくは非置換のＣ１〜Ｃ１０の脂肪族有機基、又は置換若しくは非置換のＣ６〜Ｃ２０の芳香族有機基であり、
Ｒ５１〜Ｒ５３は、同一又は異なり、それぞれ独立して、水素原子、ハロゲン、置換若しくは非置換のＣ１〜Ｃ１０の芳香族有機基、又は置換若しくは非置換のＣ６〜Ｃ２０の芳香族有機基であり、
ｋ３０、ｋ３１及びｋ３２は、それぞれ独立して、０〜２の整数であり、
ｋ３３、ｋ３５、ｋ３６、ｋ３７、ｋ３９、ｋ４２、ｋ４３、ｋ４４、ｋ４６、ｋ５４及びｋ５７は、それぞれ独立して、０〜３の整数であり、
ｋ３４は、０又は１であり、
ｋ３８、ｋ４５、ｋ５０、ｋ５５及びｋ５６は、それぞれ独立して、０〜４の整数であり、
ｋ４０、ｋ４１、ｋ４７、ｋ４８及びｋ４９は、それぞれ独立して、０〜５の整数であり、
ｋ５８、ｋ５９及びｋ６０は、それぞれ独立して、０〜８の整数である。
【００６４】
一般式２において、Ａ２は、下記のうちのいずれか一つで表わされることが好ましい：
【００６５】
【化１１】
2016188367.tif 000013
【００６６】
式中、Ｘ１０〜Ｘ１６は、同一又は異なり、それぞれ独立して、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−Ｃ（ＣＨ３）２−、−Ｃ（ＣＦ３）２−、又は−Ｃ（＝Ｏ）ＮＨ−であり、
Ｒ７０〜Ｒ８６及びＲ８９〜Ｒ９０は、同一又は異なり、それぞれ独立して、ハロゲン、置換若しくは非置換のＣ１〜Ｃ１０の脂肪族有機基、又は置換若しくは非置換のＣ６〜Ｃ２０の芳香族有機基であり、
Ｒ８７及びＲ８８は、同一又は異なり、それぞれ独立して、水素原子、ハロゲン、置換若しくは非置換のＣ１〜Ｃ１０の脂肪族有機基、又は置換若しくは非置換のＣ６〜Ｃ２０の芳香族有機基であり、
ｋ７０、ｋ７３、ｋ７４、ｋ７５、ｋ７６、ｋ７７、ｋ７８、ｋ７９、ｋ８０、ｋ８１、ｋ８２及びｋ８３は、それぞれ独立して、０〜４の整数であり、
ｋ７１、ｋ７２、ｋ８５及びｋ８６は、それぞれ独立して、０〜３の整数であり、
ｋ８４、ｋ８９及びｋ９０は、それぞれ独立して、０〜１０の整数である。
【００６７】
一実施形態では、前記一般式１において、Ａ１は、下記から選ばれる：
【００６８】
【化１２】
2016188367.tif 000014
【００６９】
それぞれのＬは、同一又は異なり、それぞれ独立して、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−ＣＲ２−（ここで、Ｒは、同一又は異なり、それぞれ独立して、水素、Ｃ１〜Ｃ１０の直鎖又は分枝鎖の脂肪族炭化水素基、Ｃ６〜Ｃ２０の芳香族炭化水素基、又はＣ６〜Ｃ２０の指環族炭化水素基であるが、２つのＲが両方とも水素であることはなく）、−Ｃ（ＣＦ３）２−、−Ｃ（ＣＦ３）（Ｃ６Ｈ５）−又は−Ｃ（＝Ｏ）ＮＨ−であり、
前記芳香族環は、置換されていないか、或いは、１以上の水素がＣ１〜Ｃ１５のアルキル基、−Ｆ、−Ｃｌ、−Ｂｒ、−Ｉ、Ｃ１〜Ｃ１５のハロアルキル基、Ｃ１〜Ｃ１５のアルコキシ基、Ｃ６〜Ｃ１２のアリール基、Ｃ６〜Ｃ１２のアリルオキシ基、ニトロ基、ヒドロキシ基、又はこれらの組み合わせにより置換され、＊は、カルボニル基の炭素に接続される部分である。
【００７０】
例えば、Ａ１は、下記から選ばれるが、これに制限されない。
【００７１】
【化１３】
2016188367.tif 000015
【００７２】
【化１４】
2016188367.tif 000016
【００７３】
一般式１で表わされる酸二無水物の非制限的な例としては、３，３’，４，４’−ビフェニルテトラカルボン酸二無水物（ＢＰＤＡ）、ビシクロ［２．２．２］オクト−７−エン−２，３，５，６−テトラカルボン酸二無水物（ＢＴＤＡ）、３，３’，４，４’−ジフェニルスルホンテトラカルボン酸二無水物（ＤＳＤＡ）、４，４’−（ヘキサフルオロイソプロピリデン）ジフタル酸無水物（６ＦＤＡ）、４，４’−オキシジフタル酸無水物（ＯＤＰＡ）、ピロメリット酸二無水物（ＰＭＤＡ）、４−（２，５−ジオキソテトラヒドロフラン−３−イル）−１，２，３，４−テトラヒドロナフタレン−１，２−ジカルボン酸無水物（ＤＴＤＡ）、１，２，４，５−ベンゼンテトラカルボン酸二無水物；１，２，３，４−ベンゼンテトラカルボン酸二無水物；１，４−ビス（２，３−ジカルボキシフェノキシ）ベンゼン二無水物；１，３−ビス（３，４−ジカルボキシフェノキシ）ベンゼン二無水物；１，２，４，５−ナフタレンテトラカルボン酸二無水物；１，２，５，６−ナフタレンテトラカルボン酸二無水物；１，４，５，８−ナフタレンテトラカルボン酸二無水物；２，３，６，７−ナフタレンテトラカルボン酸二無水物；２，６−ジクロロナフタレン−１，４，５，８−テトラカルボン酸二無水物；２，７−ジクロロナフタレン−１，４，５，８−テトラカルボン酸二無水物；２，３，６，７−テトラクロロナフタレン−１，４，５，８−テトラカルボン酸二無水物；２，２’，３，３’−ジフェニルテトラカルボン酸二無水物；４，４’−ビス（３，４−ジカルボキシフェノキシ）ジフェニル二無水物；ビス（２，３−ジカルボキシフェニル）エーテル二無水物；４，４’−ビス（２，３−ジカルボキシフェノキシ）ジフェニルエーテル二無水物；４，４’−ビス（３，４−ジカルボキシフェノキシ）ジフェニルエーテル二無水物；ビス（３，４−ジカルボキシフェニル）スルホン二無水物；４，４’−ビス（２，３−ジカルボキシフェノキシ）ジフェニルスルホン二無水物；４，４’−ビス（３，４−ジカルボキシフェノキシ）ジフェニルスルホン二無水物；ビス（３，４−ジカルボキシフェニル）スルホン二無水物；４，４’−ビス（２，３−ジカルボキシフェノキシ）ジフェニルスルホン二無水物；４，４’−ビス（３，４−ジカルボキシフェノキシ）ジフェニルスルホン二無水物；３，３’，４，４’−ベンゾフェノンテトラカルボン酸二無水物；２，２’，３，３’−ベンゾフェノンテトラカルボン酸二無水物；２，３，３’，４’−ベンゾフェノンテトラカルボン酸二無水物；４，４’−ビス（３，４−ジカルボキシフェノキシ）ベンゾフェノン二無水物；ビス（２，３−ジカルボキシフェニル）メタン二無水物；ビス（３，４−ジカルボキシフェニル）メタン二無水物；１，１−ビス（２，３−ジカルボキシフェニル）エタン二無水物；１，１−ビス（３，４−カルボキシフェニル）エタン二無水物；１，２−ビス（３，４−ジカルボキシフェニル）エタン二無水物；２，２−ビス（２，３−ジカルボキシフェニル）プロパン二無水物；２，２−ビス（３，４−ジカルボキシフェニル）プロパン二無水物；２，２−ビス［４−（２，３−ジカルボキシフェノキシ）フェニル］プロパン二無水物；２，２−ビス［４−（３，４−ジカルボキシフェノキシ）フェニル］プロパン二無水物；４−（２，３−ジカルボキシフェノキシ）−４’−（３，４−ジカルボキシフェノキシ）ジフェニル−２，２−プロパン二無水物；２，２−ビス［４−（３，４−ジカルボキシフェノキシ−３，５−ジメチル）フェニル］プロパン二無水物；２，３，４，５−チオフェンテトラカルボン酸二無水物；２，３，５，６−ピラジンテトラカルボン酸二無水物；１，８，９，１０−フェナントレンテトラカルボン酸二無水物；３，４，９，１０−ペリレンテトラカルボン酸二無水物；１，３−ビス（３，４−ジカルボキシフェニル）ヘキサフルオロプロパン二無水物；１，１−ビス（３，４−ジカルボキシフェニル）−１−フェニル−２，２，２−トリフルオロエタン二無水物；２，２−ビス［４−（３，４−ジカルボキシフェノキシ）フェニル］ヘキサフルオロプロパン二無水物；１，１−ビス［４−（３，４−ジカルボキシフェノキシ）フェニル］−１−フェニル−２，２，２−トリフルオロエタン二無水物；４，４’−ビス［２−（３，４−ジカルボキシフェニル）ヘキサフルオロイソプロピル］ジフェニルエーテル二無水物が挙げられる。このような酸二無水物モノマーは、公知の方法により合成可能であるか、或いは、商業的に入手可能である。酸二無水物は、単独で使用してもよく、或いは、必要に応じて、２種以上の混合物として使用してもよい。
【００７４】
前記ジアミンは、下記の一般式２で表わされる。
【００７５】
【化１５】
2016188367.tif 000017
【００７６】
式中、Ａ２は、置換若しくは非置換の２価のＣ５〜Ｃ２４の脂肪族環基、置換若しくは非置換の２価のＣ６〜Ｃ２４の芳香族環基、置換若しくは非置換の２価のＣ４〜Ｃ２４のヘテロ芳香族環基、及び−Ｌ−ＳｉＲ２−Ｏ−ＳｉＲ２−Ｌ（ここで、Ｌは、単一結合又はＣ１〜Ｃ１０のアルキレン基）から選ばれる残基であり、前記脂肪族又は芳香族環基は単独で存在するか、或いは、２以上が互いに接合されて多環式（芳香族）環を形成するか、或いは、２以上の前記脂肪族環又は２以上の前記芳香族環が単一結合、−Ｏ−、−Ｓ−、−Ｃ（＝Ｏ）−、−ＣＨ（ＯＨ）−、−Ｓ（＝Ｏ）２、−Ｓｉ（ＣＨ３）２−、−（ＣＨ２）ｐ−（ここで、１≦ｐ≦１０）、−（ＣＦ２）ｑ−（ここで、１≦ｑ≦１０）、Ｃ１〜Ｃ１０の直鎖又は分枝鎖の脂肪族炭化水素基、Ｃ１〜Ｃ１０のフルオロアルキル基、Ｃ６〜Ｃ２０の芳香族炭化水素基、及びＣ６〜Ｃ２０の指環族炭化水素基から選ばれる１以上の置換基を有するＣ１〜Ｃ１０の２価のアルキレン基（例えば、−ＣＲ２−として、Ｒは独立して、水素、Ｃ１〜Ｃ１０の脂肪族炭化水素基、Ｃ６〜Ｃ２０の芳香族炭化水素基、又はＣ６〜Ｃ２０の指環族炭化水素基であるが、Ｒは同時に水素ではない）、−Ｃ（＝Ｏ）ＮＨ−又はこれらの組み合わせにより連結されている。
【００７７】
一般式２において、Ａ２は、下記のうちの一つであることが好ましい。
【００７８】
【化１６】
2016188367.tif 000018
【００７９】
式中、Ｘ１０〜Ｘ１６は、同一又は異なり、それぞれ独立して、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−Ｃ（ＣＨ３）２−、−Ｃ（ＣＦ３）２−、又は−Ｃ（＝Ｏ）ＮＨ−であり、
Ｒ７０〜Ｒ８６及びＲ８９〜Ｒ９０は、同一又は異なり、それぞれ独立して、ハロゲン、置換若しくは非置換のＣ１〜Ｃ１０の脂肪族有機基、又は置換若しくは非置換のＣ６〜Ｃ２０の芳香族有機基であり、
Ｒ８７及びＲ８８は、同一又は異なり、それぞれ独立して、水素原子、ハロゲン、置換若しくは非置換のＣ１〜Ｃ１０の脂肪族有機基、又は置換若しくは非置換のＣ６〜Ｃ２０の芳香族有機基であり、
ｋ７０、ｋ７３、ｋ７４、ｋ７５、ｋ７６、ｋ７７、ｋ７８、ｋ７９、ｋ８０、ｋ８１、ｋ８２及びｋ８３は、それぞれ独立して、０〜４の整数であり、
ｋ７１、ｋ７２、ｋ８５及びｋ８６は、それぞれ独立して、０〜３の整数であり、
ｋ８４、ｋ８９及びｋ９０は、それぞれ独立して、０〜１０の整数である。
【００８０】
一実施形態では、一般式２において、Ａ２は、下記から選ばれる：
【００８１】
【化１７】
2016188367.tif 000019
【００８２】
上記式中、Ｌは、同一又は異なり、直接結合、−Ｏ−、−Ｓ−、−Ｃ（＝Ｏ）−、−ＣＨ（ＯＨ）−、−Ｓ（＝Ｏ）２−、−Ｓｉ（ＣＨ３）２−、−（ＣＨ２）ｐ−（ここで、１≦ｐ≦１０）、−（ＣＦ２）ｑ−（ここで、１≦ｑ≦１０）、−ＣＲ２−（ここで、Ｒは、同一又は異なり、それぞれ独立して、水素、Ｃ１〜Ｃ１０の直鎖又は分枝鎖の脂肪族炭化水素基、Ｃ６〜Ｃ２０の芳香族炭化水素基、又はＣ６〜Ｃ２０の指環族炭化水素基であるが、２つのＲが両方とも水素であることはなく）、−Ｃ（ＣＦ３）２−、−Ｃ（ＣＦ３）（Ｃ６Ｈ５）−又は−Ｃ（＝Ｏ）ＮＨ−であり、
Ｘは、同一又は異なり、それぞれ独立して、置換若しくは非置換のＣ１〜Ｃ１０のアルキレン基、置換若しくは非置換のＣ４〜Ｃ２０のシクロアルキレン基、又は置換若しくは非置換のＣ６〜Ｃ２０のアリーレン基であり、
前記芳香族又は指環族環は、置換されていないか、或いは、１以上の水素がＣ１〜Ｃ１５のアルキル基、−Ｆ、−Ｃｌ、−Ｂｒ、−Ｉ、Ｃ１〜Ｃ１５のハロアルキル基、Ｃ１〜Ｃ１５のアルコキシ基、Ｃ６〜Ｃ１２のアリール基、Ｃ６〜Ｃ１２のアリルオキシ基、ニトロ基、ヒドロキシ基、又はこれらの組み合わせにより置換され、＊は、窒素に接続される部分である。
【００８３】
別の実施形態では、前記Ａ２は、下記から選ばれるが、これに制限されない。
【００８４】
【化１８】
2016188367.tif 000020
【００８５】
【化１９】
2016188367.tif 000021
【００８６】
【化２０】
2016188367.tif 000022
【００８７】
【化２１】
2016188367.tif 000023
【００８８】
本発明の一実施形態において、前記ジアミンは、下記の化合物から選ばれる一つ以上である。
【００８９】
【化２２】
2016188367.tif 000024
【００９０】
式中、Ｒ３２〜Ｒ５２は、同一又は異なり、それぞれ独立して、水素、ハロゲン、ニトロ基、置換若しくは非置換のＣ１〜Ｃ１５のアルキル基、置換若しくは非置換のＣ１〜Ｃ１５のアルコキシ基、置換若しくは非置換のＣ１〜Ｃ１５のフルオロアルキル基、置換若しくは非置換のＣ３〜Ｃ１５のシクロアルキル基、置換若しくは非置換のＣ３〜Ｃ１５のヘテロシクロアルキル基、置換若しくは非置換のＣ３〜Ｃ１５のオキシシクロアルキル基、置換若しくは非置換のＣ６〜Ｃ１５のアリール基、置換若しくは非置換のＣ６〜Ｃ１５のオキシアリール基、又は置換若しくは非置換のＣ２〜Ｃ１５のヘテロアリール基であり、
Ｘ２〜Ｘ１２は、同一又は異なり、それぞれ独立して、単一結合、置換若しくは非置換のＣ１〜Ｃ１０のアルキレン基、置換若しくは非置換のＣ１〜Ｃ１０のシクロアルキレン基、置換若しくは非置換のＣ６〜Ｃ１５のアリーレン基、ＳＯ２、Ｏ、ＣＯ又はこれらの組み合わせであり、
ｎ３５〜ｎ３７、及びｎ４０〜ｎ４９は、０〜４の整数のうちのいずれか一つであり、
ｎ３８及びｎ３９は、０〜３の整数のうちのいずれか一つである。
【００９１】
非制限的な例として、ジアミンは、下記の一般式を有する。
【００９２】
【化２３】
2016188367.tif 000025
【００９３】
【化２４】
2016188367.tif 000026
【００９４】
使用可能なジアミンモノマーの具体例としては、ｍ−フェニレンジアミン；ｐ−フェニレンジアミン；１，３−ビス（４−アミノフェニル）プロパン；２，２−ビス（４−アミノフェニル）プロパン；４，４’−ジアミノ−ジフェニルメタン；１，２−ビス（４−アミノフェニル）エタン；１，１−ビス（４−アミノフェニル）エタン；２，２’−ジアミノ−ジエチルスルフィド；ビス（４−アミノフェニル）スルフィド；２，４’−ジアミノ−ジフェニルスルフィド；ビス（３−アミノフェニル）スルホン；ビス（４−アミノフェニル）スルホン；４，４’−ジアミノ−ジベンジルスルホキシド；ビス（４−アミノフェニル）エーテル；ビス（３−アミノフェニル）エーテル；ビス（４−アミノフェニル）ジエチルシラン；ビス（４−アミノフェニル）ジフェニルシラン；ビス（４−アミノフェニル）エチルホスフィンオキシド；ビス（４−アミノフェニル）フェニルホスフィンオキシド；ビス（４−アミノフェニル）−Ｎ−フェニルアミン；ビス（４−アミノフェニル）−Ｎ−メチルアミン；１，２−ジアミノ−ナフタレン；１，４−ジアミノ−ナフタレン；１，５−ジアミノ−ナフタレン；１，６−ジアミノ−ナフタレン；１，７−ジアミノ−ナフタレン；１，８−ジアミノ−ナフタレン；２，３−ジアミノ−ナフタレン；２，６−ジアミノ−ナフタレン；１，４−ジアミノ−２−メチル−ナフタレン；１，５−ジアミノ−２−メチル−ナフタレン；１，３−ジアミノ−２−フェニル−ナフタレン；４，４’−ジアミノ−ビフェニル；３，３’−ジアミノ−ビフェニル；３，３’−ジクロロ−４，４’−ジアミノ−ビフェニル；３，３’−ジメチル−４，４’−ジアミノ−ビフェニル；３，４’−ジメチル−４，４’−ジアミノ−ビフェニル；３，３’−ジメトキシ−４，４’−ジアミノ−ビフェニル；４，４’−ビス（４−アミノフェノキシ）−ビフェニル；２，４−ジアミノ−トルエン；２，５−ジアミノ−トルエン；２，６−ジアミノ−トルエン；３，５−ジアミノ−トルエン；１，３−ジアミノ−２，５−ジクロロ−ベンゼン；１，４−ジアミノ−２，５−ジクロロ−ベンゼン；１−メトキシ−２，４−ジアミノ−ベンゼン；１，４−ジアミノ−２−メトキシ−５−メチル−ベンゼン；１，４−ジアミノ−２，３，５，６−テトラメチル−ベンゼン；１，４−ビス（２−メチル−４−アミノ−ペンチル）−ベンゼン；１，４−ビス（１，１−ジメチル−５−アミノ−ペンチル）−ベンゼン；１，４−ビス（４−アミノフェノキシ）−ベンゼン；ｏ−キシリレンジアミン；ｍ−キシリレンジアミン；ｐ−キシリレンジアミン；３，３’−ジアミノ−ベンゾフェノン；４，４’−ジアミノ−ベンゾフェノン；２，６−ジアミノ−ピリジン；３，５−ジアミノ−ピリジン；１，３−ジアミノ−アダマンタン；ビス［２−（３−アミノフェニル）ヘキサフルオロイソプロピル］ジフェニルエーテル；３，３’−ジアミノ−１，１’−ジアダマンタン；Ｎ−（３−アミノフェニル）−４−アミノベンズアミド；４−アミノフェニル−３−アミノベンゾエ−ト；２，２−ビス（４−アミノフェニル）ヘキサフルオロプロパン；２，２−ビス（３−アミノフェニル）ヘキサフルオロプロパン；２−（３−アミノフェニル）−２−（４−アミノフェニル）ヘキサフルオロプロパン；２，２−ビス［４−（４−アミノフェノキシ）フェニル］ヘキサフルオロプロパン；２，２−ビス［４−（２−クロロ−４−アミノフェノキシ）フェニルヘキサフルオロプロパン；１，１−ビス（４−アミノフェニル）−１−フェニル−２，２，２−トリフルオロエタン；１，１−ビス［４−（４−アミノフェノキシ）フェニル］−１−フェニル−２，２，２−トリフルオロエタン；１，４−ビス（３−アミノフェニル）ブタ−１−エン−３−イン；１，３−ビス（３−アミノフェニル）ヘキサフルオロプロパン；１，５−ビス（３−アミノフェニル）デカフルオロペンタン；４，４’−ビス［２−（４−アミノフェノキシフェニル）ヘキサフルオロイソプロピル］ジフェニルエーテル、ジアミノシクロヘキサン、ビシクロヘキシルジアミン、４，４’−ジアミノシクロヘキシルメタン、２，２’−ビス（トリフルオロメチル）ベンジジン（ＴＦＤＢ）、ジアミノフルオレン、１，１−ビス（４−アミノフェニル）シクロヘキサン（ＢＡＣＨ）、４，４’−（ヘキサフルオロイソプロピリデン）ビス（４−フェノキシアニリン）（６ＦＩＤＤＡ）及び９，９−ビス（４−アミノフェニル）フルオレン（ＢＡＰＦ）が挙げられるが、これらに制限されない。前記ジアミンは、単独で使用してもよく、或いは、必要に応じて、２種以上の混合物として使用してもよい。
【００９５】
本発明の一実施形態において、前記酸二無水物とジアミンの縮重合生成物は、３，３’，４，４’−ビフェニルテトラカルボン酸二無水物（ＢＰＤＡ）、ビス（３，４−ジカルボキシフェニル）ヘキサフルオロプロパン二無水物６ＦＤＡ）、又はこれらの混合物から選ばれる酸二無水物と、２，２’−ビス（トリフルオロメチル）ベンジジン（ＴＦＤＢ）との縮重合生成物を含む。
【００９６】
縮重合は、酸二無水物とジアミンとを、空気雰囲気下において、又は不活性ガス雰囲気下において、所定の温度（例えば、５０℃以下）において攪拌することにより行われる。このような縮合重合の条件及び通常の機構は周知である。重合方式は、特に制限されるものではなく、適切に選択すればよい。
【００９７】
例えば、前記縮重合は、選択に応じて、縮重合触媒を含む溶液中において行われる。溶液重合の場合、重合溶媒としては、ポリアミック酸の製造のために知られている任意の溶媒が使用可能である。溶媒の例としては、Ｎ−メチルピロリドン、ジメチルアセトアミド、ジメチルホルムアミド、ジメチルスルホキシドなどの二極性非プロトン性溶媒、ガンマブチロラクトン、モノクロロベンゼンなどが挙げられるが、これらに制限されない。縮重合触媒の例として、パラトルエンスルホン酸などが挙げられるが、これに制限されない。二極性非プロトン性溶媒など上述した重合溶媒内において、与えられた酸二無水物モノマーを、選択に応じて、所定の触媒の存在下において、与えられたジアミンモノマーに所定の温度において付加すると、無水物基のカルボニル炭素に対するアミノ基の親核性攻撃により縮合反応が行われる。重合時間及び温度も、使用されたモノマーの種類に応じて適切に選択すればよい。
【００９８】
例えば、重合は、５０℃以下、例えば、−２０℃〜３０℃の温度において、３０分以上、例えば、１時間以上行う。前記溶液内のモノマーの濃度も適切に選択すればよく、特に制限されない。酸二無水物及びジアミンモノマーは、公知の合成方法により簡単に製造可能であるか、或いは、商業的に入手可能である。ジアミンに対する酸二無水物のモル比（酸二無水物／ジアミン）を調節して、縮重合生成物には、片側又は両側の末端に無水物残基を持たせる。例えば、酸二無水物の含量は、ジアミン１モルに対して、０．８〜０．９９、例えば、０．９〜０．９７の範囲である。
【００９９】
片側又は両側の末端に反応性官能基（例えば、無水物及び／又はアミン残基）を有する前記縮重合生成物（例えば、ポリアミック酸）は、反応性有機シラン化合物と反応してアルコキシシラン基により改質されたポリアミック酸を得る。非制限的な例において、図１を参照すると、反応性有機シラン化合物の反応性官能基（例えば、アミノ基）は、前記縮重合生成物の無水物基と反応して鎖の末端にアルコキシシラン基を有するポリアミック酸を得る。
【０１００】
前記反応性有機シラン化合物は、下記の一般式３で表わされる化合物であることが好ましい。
【０１０１】
【化２５】
2016188367.tif 000027
【０１０２】
式中、Ｌは、単一結合、置換若しくは非置換の炭素数１〜１２のアルキレン、置換若しくは非置換のＣ６〜Ｃ３０のアリーレン、置換若しくは非置換のＣ１〜Ｃ１２のヘテロアリーレン、又はこれらの組み合わせであり、Ａは、−ＮＨ２又は酸無水物基であり、Ｒ１〜Ｒ３は、それぞれ独立して、Ｃ１〜Ｃ６のアルキル基又はＣ１〜Ｃ６のアルコキシ基であるが、Ｒ１〜Ｒ３のうちの一つ以上は、Ｃ１〜Ｃ６のアルコキシ基である。
【０１０３】
前記反応性有機シラン化合物の例としては、γ−アミノプロピルトリメトキシシラン、アミノフェニルトリメトキシシラン及び３−（トリエトキシシリル）プロピルこはく酸無水物が挙げられるが、これらに制限されない。
【０１０４】
反応性有機シラン化合物及び前記縮重合生成物間の反応条件は、特に制限されない。例えば、反応性有機シラン化合物（例えば、アミノアルコキシシラン）とポリアミック酸とを１００℃以下、例えば、５０℃以下、又は３０℃以下の温度において任意の溶媒（例えば、ジメチルアセトアミド（ＤＭＡｃ）など）内において攪拌してアルコキシシラン基により改質されたポリアミック酸を得る。
【０１０５】
前記反応性有機シラン化合物の含量は、片側又は両側の末端に反応性官能基（例えば、無水物基或いはアミン基）を有するポリアミック酸の含量及び後述するオリゴシリカ化合物に含まれているアルコキシシラン化合物の含量を考慮して適切に選択する。例えば、前記反応性有機シラン化合物の含量は、ポリアミック酸の反応性官能基（無水物或いはアミン残基）１モル当たり１〜１．５モルの範囲であるが、これに制限されない。例えば、前記反応性有機シラン化合物の含量（例えば、アミノアルコキシシランの含量）は、オリゴシリカ化合物に含まれるアルコキシシラン化合物１モル当たり、０．０１〜１０モル、例えば、０．１モル〜３モル、０．５モル〜２モル、又は０．８モル〜１．５モルの範囲であるが、これに制限されない。
【０１０６】
アルコキシシラン基により改質されたポリアミック酸は、オリゴシリカ化合物のヒドロキシ基又はアルコキシ基と反応する。
【０１０７】
前記オリゴシリカ化合物は、有機シランジオールとアルコキシシラン化合物の縮合反応生成物を含む。
【０１０８】
前記アルコキシシラン化合物は、モノアルコキシシラン、ジアルコキシシラン、トリアルコキシシラン、テトラアルコキシシラン、又はこれらの組み合わせを含む。本発明の一実施形態においては、オリゴシリカ化合物を非加水縮合反応を通じて製造し、製造されたオリゴシリカ化合物を上述した縮重合生成物と混合して組成物を得る。
【０１０９】
前記有機シランジオールは、下記の一般式４で表わされる化合物が好ましい。
【０１１０】
【化２６】
2016188367.tif 000028
【０１１１】
式中、ｎは、１〜１０の整数であり、Ｒ１及びＲ２は、それぞれ独立して、炭素数１〜２０のアルキル基、炭素数３〜８のシクロアルキル基、炭素数３〜８のシクロアルキル基により置換された炭素数１〜２０のアルキル基、炭素数２〜２０のアルケニル基、炭素数２〜２０のアルキニル基、又は炭素数６〜２０のアリール基である。
【０１１２】
例えば、前記シランジオールは、ジフェニルシランジオール、ジイソブチルシランジオール、シラノール末端化ポリジメチルシロキサン、シラノール末端ポリジメチルシロキサン、シラノール末端ジフェニルシロキサン−ジメチルシロキサンコポリマー、シラノール末端ポリジフェニルシロキサン、シラノール末端ポリジフェニルシロキサン、シラノール末端ポリトリフルオロプロピルメチルシロキサン又はこれらの混合物である。シランジオールとしてジフェニルシランジオールを使用する場合、光学的に透明なオリゴシリカ化合物溶液が得られる。
【０１１３】
前記アルコキシシラン化合物は、テトラメトキシシラン、テトラエトキシシラン、又はこれらの混合物であることが好ましい。
【０１１４】
オリゴシリカ化合物の透明性のために、或いは、製造された複合体の向上した光学的な物性のために、前記有機シランジオール１モル当たりの前記アルコキシシラン化合物の含量は、１〜１０モルである。アルコキシシラン化合物のみを使用する非加水縮合反応は、不透明なオリゴシリカ化合物を提供するのに対し、上述した含量のアルコキシシラン化合物及びシランジオールを使用すると、例えば、非加水ゾルゲル反応の速度を制御することにより、オリゴシリカ化合物を含む透明な粘性溶液が得られる。
【０１１５】
前記有機シランジオールと前記アルコキシシラン化合物の縮合反応は、アルカリ土金属水酸化物の存在下における非加水縮合反応、例えば、非加水ゾルゲル反応である。すなわち、本発明の実施形態において、ポリイミド複合体製造用の組成物は、水を含んでいない。
【０１１６】
従来、加水縮合反応により製造されたオリゴシリカ化合物を含む組成物は、光学的な物性（例えば、透過度）の向上のために多量のシリカを必要としていた。このように多量のシリカを含む場合、最終複合体の機械的な物性の低下が避けられず、例えば、最終複合体は脆性の増加が顕著であった。
【０１１７】
これとは対照的に、非加水ゾルゲル反応により得られたオルガノシリカ前駆体を含む組成物は、より少ない含量のシリカを含む場合であっても、製造された複合体が向上した光学的な物性（例えば、増加された透光率及び減少された黄色指数）を示す。本発明の一実施形態による組成物において、前記オリゴシリカ化合物の含量は、前記アルコキシシラン基により改質されたポリアミック酸１００重量部当たりに１重量部以上、例えば、２重量部以上、３重量部以上、又は４重量部以上である。例えば、前記オリゴシリカ化合物の含量は、前記アルコキシシラン基により改質されたポリアミック酸１００重量部当たりに１５重量部以下、例えば、１４．５重量部以下、１４重量部以下である。このように少量のオリゴシリカ化合物の付加によっても光学的な物性の向上が図られるので、シリカ粒子が複合体の脆性など機械的な物性に及ぼす影響を極力抑えながら向上した品質の複合体を提供することができる。
【０１１８】
一方、加水ゾルゲル反応の場合、通常、２４時間以上の反応時間が必要である。このような非加水ゾルゲル反応は、複合体製造用の組成物の製造及び複合体の製造にかかる時間を大幅に短縮させることが確認された。前記オリゴシリカ化合物が非加水ゾルゲル反応により製造される場合、前記オリゴシリカ化合物を含む組成物は水及びゾルゲル反応のための溶媒を含んでいない。このため、水及び溶媒による組成物の粘度の低下が発生せず、これにより、複合体の製造工程における生産性が向上して組成物の取り扱いが容易である。
【０１１９】
これとは対照的に、加水ゾルゲル反応により製造されたオリゴシリカ化合物を含むとき、最終組成物は水を必然的に含むことになる。ポリイミドの前駆体であるポリアミック酸は、水分の存在に敏感である。特に、水分の存在下においてポリアミック酸が加熱される場合、主鎖が分解されて最終的なポリマー複合体におけるポリイミドの分子量が低下し、これは、製造されたポリマー複合体を含む成形品（例えば、フィルム）の物性の劣化につながる。なお、加水ゾルゲル反応により製造されたオルガノシリカ前駆体の含量が増えると、最終組成物は更に増大された量の水を含むことになるが、このように増大された量の水はポリアミック酸溶液の粘度の低下の原因になって工程性及び取り扱い性の面からみて不利である。
【０１２０】
非制限的な例として、図１を参照すると、シランジオールの水酸基及びアルコキシシランのアルコキシ基が非加水縮合反応をして（例えば、アルコールが抜けながら）架橋されたシリカ前駆体を形成する。非加水縮合反応は、金属水酸化物触媒の存在下において行われる。金属水酸化物触媒の非制限的な例としては、水酸化バリウム、水酸化ストロンチウムなどが挙げられる。触媒の量は、０．０００１〜１０モル％であるが、これに制限されない。非加水縮合反応は、１０分以上、例えば、３０分間〜５時間行われるが、これに制限されない。反応温度は、０℃以上２００℃以下であるが、これに制限されない。例えば、反応は、常温において行われる。縮合反応により製造されたアルコールは、改質されたポリアミック酸との混合前に、適切な方法（例えば、減圧蒸発など）により除去される。
【０１２１】
改質されたポリアミック酸と（非加水縮合反応により形成された）オリゴシリカ化合物とを混合して組成物を得る。得られた組成物は、選択に応じて、フィルムなどにより製造されて乾燥される。乾燥は、５０℃〜２００℃において行われるが、これに制限されない。乾燥は、窒素雰囲気下において行われるが、これに制限されない。前記組成物は選択に応じて乾燥され、且つ硬化されてオルガノシリカ（例えば、そのナノ粒子）が分散されているポリイミド複合体を提供する。選択に応じて乾燥及び硬化が行われる間に、ポリアミック酸はポリイミドに転換され、オリゴシリカ化合物はシリカネットワークを形成し、特に、オルガノシリカ前駆体の反応基（例えば、アルコキシ基又はヒドロキシ基）がポリアミック酸末端のアルコキシシランと反応して架橋結合を形成する。
【０１２２】
したがって、本発明の他の実施形態は、上述した組成物の硬化物を含むポリイミド複合体に関するものである。
【０１２３】
組成物の硬化は、ポリアミック酸のイミド化を引き起こすのに十分な温度に前記組成物を加熱することにより行われる。前記温度は、５０℃以上、例えば、８０℃〜４００℃の範囲であるが、これに制限されない。硬化は、窒素雰囲気下において行われるが、これに制限されない。前記組成物は、高温硬化時における透過度の低下の問題を解決し、硬化により得られた複合体は、加水ゾルゲル反応生成物であるオリゴシリカ化合物を含む組成物に比べて、顕著に向上した透明性、減少された熱膨張係数、向上した耐熱性を示す。特に、複合体内のシリカの含量が低い場合であっても、上述した効果が得られる。
【０１２４】
本発明の一実施形態において、前記硬化物は、透過電子顕微鏡（ＴＥＭ）で観察したとき、２００ｎｍ以上の大きさ（特に、１５０ｎｍ以上の大きさ）を有するシリカ粒子を含んでいない。本発明の一実施形態において、前記硬化物は、透過電子顕微鏡で観察したとき、ポリイミドマトリックスから分離されたオリゴシリカのドメインを含んでいない。前記ポリイミド複合体におけるＳｉの含量は、複合体の総重量を基準として、例えば、４重量％〜１４重量％の範囲である。このような範囲内にＳｉを含む場合、前記複合体は、透過度、黄色指数、及びヘイズの面からみて向上した光学的な物性を示す。前記ポリイミド複合体は、波長４３０ｎｍの光に対する透過率が６５％以上、例えば、６８％以上であり、ヘイズが１％以下、例えば、０．５％以下である。例えば、ポリイミド複合体は、透光度７０％以上、ＹＩ  １２以下、及びヘイズ５％以下を同時に満たす。
【０１２５】
また、前記複合体は、３００℃超、例えば、約４００℃の高い温度において格段に向上した耐熱性を示す。このため、前記複合体は、ポリイミドフィルムが後続する高温工程において光特性及び物理的な特性の低下を示すという問題点を解決する。例えば、前記ポリイミド複合体は、試験片を荷重０．０５Ｎ下において３０℃から４００℃に１０℃／分の速度にて加熱して得られる熱膨張係数（ＣＴＥ）が１５０ｐｐｍ／℃以下、例えば、１３０ｐｐｍ／℃以下である。
【０１２６】
他の実施形態において、フィルムは、前記ポリイミド複合体を含む。
【０１２７】
更に他の実施形態において、電子素子は、前記フィルムを備える。前記フィルムは、電子素子の基板、絶縁膜、誘電膜、平坦膜、保護膜などに用いられる。
【０１２８】
前記電子素子は、フラットパネルディスプレイ、タッチパネル、太陽電池、ｅ−ウィンドウ、ヒートミラー、透明トランジスタ、フレキシブルディスプレイ、相補性金属酸化膜半導体センサー、又は発光ダイオード照明である。
【０１２９】
以下、実施例を挙げて本発明の実施形態について詳細に説明する。しかしながら、下記の実施例は単に本発明の実施形態を説明するための例示に過ぎず、これらにより本発明の範囲が制限されることはない。
【実施例】
【０１３０】
Ｉ．組成物及び複合体の製造
（実施例１）
［１］ポリ（アミック酸）の製造：
窒素雰囲気下において、反応器にＮ−メチル−２−ピロリドン（ＮＭＰ）を投入した。前記反応器に２，２’−ビストリフルオロメチル−４，４’−ビフェニルジアミン（ＴＦＤＢ）を付加し且つ溶解させて２，２’−ビストリフルオロメチル−４，４’−ビフェニルジアミン（ＴＦＤＢ）溶液を製造した。前記２，２’−ビストリフルオロメチル−４，４’−ビフェニルジアミン（ＴＦＤＢ）溶液に３，３’，４，４’−ビフェニルテトラカルボン酸二無水物（ＢＰＤＡ）を２，２’−ビストリフルオロメチル−４，４’−ビフェニルジアミン（ＴＦＤＢ）とのモル比が０．９〜０．９９：１（ＴＦＤＢ：ＢＰＤＡ）になるように付加し、２５℃において４８時間反応を行ってポリアミック酸を得た。
【０１３１】
［２］アミノアルキルシロキサンによる末端のキャッピング処理：
項目［１］において製造したポリアミック酸を含む溶液にガンマアミノプロピルトリメトキシシランを付加し、２５℃において攪拌して前記ポリアミック酸の無水物の末端をアルコキシシランでキャッピングした。ガンマアミノプロピルトリメトキシシランの含量は、ジアミン及び二無水物間のモル含量の差を基準として２．０〜２．３倍にした。
【０１３２】
［３］（非加水縮合反応を用いた）オリゴシリカ化合物の製造：
テトラメトキシシラン１０ｇ（０．０６６モル）及びジフェニルシランジオール３．５７ｇ（０．０１６５モル）をフラスコに入れ、ここに更に水酸化バリウムをテトラメトキシシラン１モルに対して０．２モル％の含量で付加した後、８０℃において５時間攪拌した。減圧蒸発器を用いて得た反応混合物からメタノールを除去してオリゴシリカ化合物を得た。
【０１３３】
［４］組成物の製造及び前記組成物の硬化による複合体の製造：
項目［２］において製造され、且つアミノシロキサンにより末端がキャッピングされた所定量のポリアミック酸、及び項目［３］において得られた所定量のオリゴシリカ化合物を混合し且つ攪拌して組成物を得た。前記組成物のＳｉの含量は、４．３重量％であった。
【０１３４】
得られた組成物をガラス基板にコーティングしてフィルムを製造し、得られたフィルムを窒素雰囲気下において３００℃の温度において６０分間熱処理してオリゴシリカを含むポリイミド複合体を得た。
【０１３５】
（実施例２〜５）
アミノシロキサンにより末端がキャッピングされた所定量のポリアミック酸、及び所定量のオリゴシリカ化合物を混合して、組成物内のＳｉの含量がそれぞれ表１に示す通りである組成物を得たことを除いては、実施例１の方法と同様にして組成物及びポリイミド複合体を製造した。
【０１３６】
（比較例１）
オリゴシリカ化合物を付加することなく、前記アミノシロキサンにより末端がキャッピングされたポリアミック酸からなる組成物を用いたことを除いては、実施例１の方法と同様にして組成物及びポリイミドを製造した。
【０１３７】
（比較例２〜３）
アミノシロキサンにより末端がキャッピングされた所定量のポリアミック酸、及び所定量のオリゴシリカ化合物を混合して、組成物内のＳｉの含量がそれぞれ表１に示す通りである組成物を得たことを除いては、実施例１の方法と同様にして組成物及びポリイミド複合体を製造した。
【０１３８】
（比較例４）
末端がキャッピングされていない所定量のポリアミック酸、及び所定量のオリゴシリカ化合物を混合して、組成物内のＳｉ含量がそれぞれ表１に示す通りである組成物を得たことを除いては、実施例１の方法と同様にして組成物及びポリイミド複合体を製造した。
【０１３９】
（比較例５及び比較例６）
非加水ゾルゲル反応により製造されたオリゴシリカ化合物の代わりに、加水ゾルゲル反応により製造されたシリカ前駆体を使用し、組成物のシリカの含量をそれぞれ下記表１に示すようにしたことを除いては、実施例１の方法と同様にして組成物を製造し、これからシリカ含有ポリイミド複合体を得た。
【０１４０】
ＩＩ．製造された複合体の特性の分析及び物性の評価
１．複合体の透光度の測定
実施例１〜５及び比較例１〜６により得られた複合体に対して、下記の方法を用いて、３００〜８００ｎｍの光に対する全波長透過率（％）及び４３０ｎｍの波長の光に対する透過率（％）を測定した。
【０１４１】
サンプルの一部を幅５０ｍｍ×長さ５０ｍｍに切断し、ミノルタ社製の分光測光器ＣＭ−３６００ｄを用いて透過率を測定した。
【０１４２】
その結果を表１にまとめて示す。
【０１４３】
２．複合体の黄色指数の測定
実施例１〜５及び比較例１〜６により得られた複合体に対し、下記の方法を用いて黄色指数（ＹＩ）を測定した。
【０１４４】
サンプルの一部を幅５０ｍｍ×長さ５０ｍｍに切断し、ミノルタ社製の分光測光器ＣＭ−３６００ｄを用いて黄色指数を測定した。
【０１４５】
その結果を表１にまとめて示す。
【０１４６】
３．複合体のヘイズの測定
実施例１〜５及び比較例１〜６により得られた複合体に対し、下記の方法を用いてヘイズを測定した。
【０１４７】
サンプルの一部を幅５０ｍｍ×長さ５０ｍｍに切断し、ミノルタ社製の分光測光器ＣＭ−３６００ｄを用いてヘイズを測定した。
その結果を表１にまとめて示す。
【０１４８】
４．複合体の熱膨張係数の測定
実施例１〜３及び比較例１により得られた複合体に対し、下記の方法を用いて熱膨張係数（ＣＴＥ）を測定した。
【０１４９】
サンプルの一部を幅５ｍｍ×長さ３０ｍｍに切断し、ＴＡインスツルメント社製の熱機械的分析装置Ｑ４００を用いて熱膨張係数値（Ｃｏｅｆｆｉｃｉｅｎｔ  ｏｆ  ｔｈｅｒｍａｌ  ｅｘｐａｎｓｉｏｎ；ＣＴＥ）を測定した。サンプルを水晶フックにかけ、０．０５０Ｎの力を加えた後に窒素雰囲気下において３０℃から４００℃まで１０℃／分の速度にて加熱した。熱膨張係数値は、５０℃から４００℃までの範囲内において求めた。
【０１５０】
その結果を図２及び表２に示す。
【０１５１】
５．複合体の透過電子顕微鏡による分析
実施例４の複合体及び比較例４の複合体に対し、ＦＥＩ社製のＴｅｃｎａｉ  Ｇ２装置を用いて透過電子顕微鏡分析を行い、その結果を図３及び図４にそれぞれ示す。
【０１５２】
【表１】
2016188367.tif 000029
【０１５３】
表１の結果は、実施例１〜５の複合体が比較例の複合体に比べて、向上した光学的な物性を示すことを示唆する。例えば、実施例１及び実施例４の複合体は、それぞれ４．３％及び１３．９％のＳｉ含量を有するが、比較例１に比べて略１４％及び２７％向上した透過度（４３０ｎｍの波長において）を示すのに対し、比較例６の複合体は、おおよそ２５重量％のＳｉの含量を有するが、比較例１に比べて僅か１０％より高い透過度（４３０ｎｍの波長において）を示す。すなわち、実施例１〜５の複合体は、たとえ減少された含量のシリカを含んでいるとしても（甚だしくは、短波長領域においても）、より高い透過度など向上した光学的な物性を示し、その結果、脆性など他の機械的な物性に影響を与えないながらも、複合体の光学的な物性を向上させる。
【０１５４】
比較例６の結果から明らかなように、加水反応を用いて非加水反応と同じ光特性を得るためには、添加されるべきシリカの含量が遥かに（例えば、３倍）多くなければならない。
【０１５５】
【表２】
2016188367.tif 000030
【０１５６】
前記表２及び図２の結果から明らかなように、実施例１〜３の複合体は、比較例１のポリイミドに比べて、（特に、４００℃の高温熱処理に際して）顕著に低くなった熱膨張係数ＣＴＥを示す可能性がある。したがって、有機発光ダイオード（ＬＥＤ）の製造工程など、高い温度の後続熱処理を含む製造工程において光学的な素子（例えば、透明基板又は透光フィルム）に好適に適用される。
【０１５７】
以上、本発明の好適な実施形態について詳細に説明したが、本発明の権利範囲はこれらに制限されるものではなく、下記の特許請求の範囲において定義している基本概念を用いた当業者の色々な変形及び改良形態もまた本発明の権利範囲に属するものである。
【図１】
2016188367.tif 000038
【図２】
2016188367.tif 000039
【図３】
2016188367.tif 000040
【図４】
2016188367.tif 000041